(57)【要約】【課題】色再現性に優れた画像を形成することができる静電荷像現像用トナーを提供する。【解決手段】結着樹脂、着色剤、及び下記式で表される化合物を含有する静電荷像現像用トナーである。2008233249.tif 000007（式中、ｎは１以上９以下の整数を表す。）【選択図】なし【特許請求の範囲】
【請求項１】
結着樹脂、着色剤、及び下記式で表される化合物を含有することを特徴とする静電荷像現像用トナー。
【化１】
2008233249.tif 000006
（式中、ｎは１以上９以下の整数を表す。）
【請求項２】
結着樹脂粒子を分散した樹脂粒子分散液、アルミニウム化合物存在下で合成して得られた着色剤を分散した着色剤分散液、及び離型剤を分散した離型剤分散液を混合し、これにポリ塩化アルミニウムを含む１種以上の金属塩を添加して、凝集粒子を形成する凝集粒子形成工程と、前記凝集粒子を加熱して、融合・合一する融合・合一工程と、を経て製造されたことを特徴とする請求項１に記載の静電荷像現像用トナー。
【請求項３】
前記トナーの体積平均粒径Ｄ５０ｖが３μｍ以上８μｍ以下であり、体積平均粒度分布指標ＧＳＤｖが１．３０以下であり、前記体積平均粒度分布指標ＧＳＤｖと数平均粒度分布指標ＧＳＤｐとの比（ＧＳＤｐ／ＧＳＤｖ）が０．９５以上であることを特徴とする請求項１及び２に記載の静電荷像現像用トナー。
【請求項４】
前記トナーの形状係数ＳＦ１が１２５以上１４０以下であることを特徴とする請求項１〜３のいずれか１項に記載の静電荷像現像用トナー。
【請求項５】
請求項１〜４のいずれか１項に記載の静電荷像現像用トナーと、キャリアとを含有することを特徴とする静電荷像現像用現像剤。
【請求項６】
像保持体と、前記像保持体の表面に静電潜像を形成する潜像形成手段と、前記静電潜像を現像剤を用いて現像してトナー画像を形成する現像手段と、前記現像されたトナー画像を被転写体に転写する転写手段と、を含み、
前記現像剤は、請求項５に記載の静電荷像現像用現像剤であることを特徴とする画像形成装置。
【発明の詳細な説明】
【技術分野】
【０００１】
本発明は、静電荷像現像用トナー（以下、単に「トナー」と呼ぶ場合がある）、静電荷像現像用現像剤（以下、単に「現像剤」と呼ぶ場合がある）及び画像形成装置に関する。
【背景技術】
【０００２】
電子写真法など静電荷像を経て画像情報を可視化する方法は、現在様々な分野で利用されている。電子写真法においては帯電、露光工程により感光体上に静電潜像を形成し、トナーを含む現像剤で静電潜像を現像し、転写、定着工程を経て静電潜像が可視化される。
【０００３】
電子写真法において、フルカラー画像を形成する場合には、色材の三原色である、イエロー、マゼンタ、シアンの組み合わせ及びブラックトナーの四色を用いて、色の再現を行っている。カラートナーにより２次色、例えば、緑色を発色させるには、シアントナーとイエロートナーを色の濃さに応じた所定の割合で重ね合わせて発色させるが、イエロートナーにおけるイエロー顔料等の分散性が低いと安定して良好な色再現性を確保することができない。
【０００４】
例えば、特許文献１には、顔料のトナー内における分散性の改善を狙い、Ｃ．Ｉ．ピグメントイエロー１８５とＣ．Ｉ．ピグメントイエロー７４、もしくはＣ．Ｉ．ピグメントイエロー１８５とＣ．Ｉ．ピグメントイエロー１５４との組み合わせの混合顔料を使用するイエロートナーが提案されている。また、特許文献２、３には、色再現性の改善に対して、特定の顔料を使用したマゼンタトナー、シアントナーがそれぞれ提案されている。
【０００５】
また、特許文献４には、熱可塑性樹脂中に、当該熱可塑性樹脂とは異なる組成の樹脂と染料とを含有する着色微粒子を分散して、トナー内の顔料分散性を改善することが提案されている。
【０００６】
一方、特許文献５にはヒンダードフェノールに代表される熱安定剤をトナーに加えることも可能であることが記載されている。
【０００７】
【特許文献１】特開２００５−１７８３８号公報
【特許文献２】特開２００６−１８９９０９号公報
【特許文献３】特開２００６−１１３２５３号公報
【特許文献４】特開２００６−１０６５６１号公報
【特許文献５】特開２００５−１７３０６５号公報
【発明の開示】
【発明が解決しようとする課題】
【０００８】
本発明は、色再現性に優れた画像を形成することができる静電荷像現像用トナー、静電荷像現像用現像剤及びその静電荷像現像用現像剤を用いた画像形成装置である。
【課題を解決するための手段】
【０００９】
本発明は、結着樹脂、着色剤、及び下記式で表される化合物を含有する静電荷像現像用トナーである。
【００１０】
【化１】
2008233249.tif 000002
（式中、ｎは１以上９以下の整数を表す。）
【００１１】
また、前記静電荷像現像用トナーは、結着樹脂粒子を分散した樹脂粒子分散液、アルミニウム化合物存在下で合成して得られた着色剤を分散した着色剤分散液、及び離型剤を分散した離型剤分散液を混合し、これにポリ塩化アルミニウムを含む１種以上の金属塩を添加して、凝集粒子を形成する凝集粒子形成工程と、前記凝集粒子を加熱して、融合・合一する融合・合一工程と、を経て製造された静電荷像現像用イエロートナーであることが好ましい。
【００１２】
また、前記トナーの体積平均粒径Ｄ５０ｖが３μｍ以上８μｍ以下であり、体積平均粒度分布指標ＧＳＤｖが１．３０以下であり、前記体積平均粒度分布指標ＧＳＤｖと数平均粒度分布指標ＧＳＤｐとの比（ＧＳＤｐ／ＧＳＤｖ）が０．９５以上であることが好ましい。
【００１３】
また、前記トナーの形状係数ＳＦ１が１２５以上１４０以下であることが好ましい。
【００１４】
また、本発明は、前記静電荷像現像用トナーと、キャリアとを含有する静電荷像現像用現像剤である。
【００１５】
さらに、本発明は、像保持体と、前記像保持体の表面に静電潜像を形成する潜像形成手段と、前記静電潜像を現像剤を用いて現像してトナー画像を形成する現像手段と、前記現像されたトナー画像を被転写体に転写する転写手段と、を含み、前記現像剤は、前記静電荷像現像用現像剤である画像形成装置である。
【発明の効果】
【００１６】
本発明の請求項１によると、色再現性に優れた画像を形成可能な静電荷像現像用トナーを提供することができる。
【００１７】
本発明の請求項２によると、色再現性により優れた画像を形成可能な静電荷像現像用トナーを提供することができる。
【００１８】
本発明の請求項３によると、色再現性により優れた画像を形成可能な静電荷像現像用トナーを提供することができる。
【００１９】
本発明の請求項４によると、色再現性により優れた画像を形成可能な静電荷像現像用トナーを提供することができる。
【００２０】
本発明の請求項５によると、色再現性に優れた画像を形成可能な静電荷像現像用現像剤を提供することができる。
【００２１】
本発明の請求項６によると、色再現性に優れた画像を形成可能な画像形成装置を提供することができる。
【発明を実施するための最良の形態】
【００２２】
本発明の実施の形態について以下説明する。本実施形態は本発明を実施する一例であって、本発明は本実施形態に限定されるものではない。
【００２３】
＜静電荷像現像用トナー＞
本発明者らは、カラートナーにより良好な色再現性を得るために以下のように考えた。色再現性が悪い理由として、トナー内の顔料分散性が低いことが挙げられるが、顔料分散性の悪いのはトナー作製時に顔料同士が再凝集することが原因であると推測した。
【００２４】
そこで、本発明者らは、下記式で表されるヒンダードフェノール系脂肪族カルボン酸誘導体をトナー作製時に添加することによりトナー内の顔料分散性が向上し、色再現性に優れたトナーが得られることを見出した。
【化２】
2008233249.tif 000003
（式中、ｎは１以上９以下の整数を表す。）
【００２５】
一般に、顔料と樹脂とが接触する際に顔料と樹脂との相溶性が低いと、顔料は樹脂により応力を受け、そのため顔料の表面積を小さくすることにより安定化する。その結果、顔料同士で再凝集を生じ、顔料の分散性は低下する。そのため、顔料がトナー作製時に結着樹脂粒子と接触すると、顔料同士での再凝集が生じる。しかし、上記ヒンダードフェノール系脂肪族カルボン酸誘導体をトナー作製時に顔料とともに添加することにより、トナー内の顔料分散性が向上して色再現性が向上することを見出した。すなわち、上記ヒンダードフェノール系脂肪族カルボン酸誘導体は、分子内に疎水性部位（３，５−ジ−ｔｅｒｔ−ブチル−４−ヒドロキシフェニル基）と高い親水性を有する親水性部位（カルボキシル基）を有するため、当該誘導体をトナー作製時に顔料とともに添加すると、当該誘導体の疎水性部位は顔料に付着し、カルボキシル基は顔料表面を保護する形で配向する。このため、顔料同士の再凝集が抑制され、トナー内に顔料を良好に分散することができ、色再現性に優れたトナーを提供することができる。
【００２６】
上記ヒンダードフェノール系脂肪族カルボン酸誘導体において、ｎは１以上９以下の整数であるが、２以上６以下が好ましく、２以上４以下がより好ましい。ｎが０であると嵩高い疎水性部位にカルボン酸が直接結合しており、カルボン酸の動きが制限されるため、顔料への付着時にカルボン酸部位が顔料の外側に配向しない場合が発生し、顔料分散性向上効果が十分に発揮できない。また、ｎが９を超えると親水部の炭素数が多くなることで親水性が低下し、顔料への付着時にカルボン酸が顔料表面へ好ましく配向せず、顔料分散性向上効果が十分に発揮できない。
【００２７】
上記ヒンダードフェノール系脂肪族カルボン酸誘導体のトナー中の、後述する高速液体クロマトグラフ（ＨＰＬＣ）測定による含有量は、０．００１％以上１．０％以下であることが好ましく、０．０５％以上０．７％以下であることがより好ましい。含有量が０．００１％未満であると、顔料の分散性向上効果が十分に発揮されない場合があり、１．０％を超えると、顔料表面に対する付着量が多くなり、画像形成時に発色性が低下し、所望の画像濃度が得られない場合がある。
【００２８】
上記ヒンダードフェノール系脂肪族カルボン酸誘導体添加による顔料分散性向上効果はイエロー系顔料、マゼンタ系顔料、シアン系顔料等、着色剤の種類にかかわらず効果を発揮するため、汎用性が高い。中でも、樹脂に対する分散性が低い傾向にあるイエロー系顔料に対して大きな効果を発揮する。また、２次色形成時にイエロートナーは通常最上色として重ね合わせられるため、イエロートナーに対して大きな効果を発揮する。イエロートナーにおいて上記誘導体を添加することにより、イエロー系顔料の分散性が良好であるため色再現性に優れ、また、長期保存時においても、イエロー系顔料の分散安定性が良好であるため、再凝集することがほとんどなく、良好な色再現性を実現することができる。特にイエロートナーを用いた２次色の良好な色再現性を実現することができる。
【００２９】
本実施形態において、着色剤として用いられる顔料は例えば以下のものが挙げられる。黄色顔料としては、例えば、黄鉛、亜鉛黄、黄色酸化鉄、カドミウムイエロー、クロムイエロー、ハンザイエロー、ハンザイエロー１０Ｇ、ベンジジンイエローＧ、ベンジジンイエローＧＲ、スレンイエロー、キノリンイエロー、パーメネントイエローＮＣＧ等が挙げられる。具体的には、Ｃ．Ｉ．ピグメントイエロー７４、Ｃ．Ｉ．ピグメントイエロー１８０、Ｃ．Ｉ．ピグメントイエロー９３等が挙げられ、顔料分散性の点からＣ．Ｉ．ピグメントイエロー７４が好ましい。黄色顔料としては、上記顔料を１種または２種以上を併せて使用することができる。
【００３０】
本実施形態における黄色顔料として、アルミニウム化合物存在下で合成して得られた着色剤を用いることが好ましい。着色剤にアルミニウム化合物が存在することにより、着色剤の疎水性を向上させ、ヒンダードフェノール系脂肪族カルボン酸誘導体の疎水部が付着しやすくなるため、より顔料分散性向上効果を発揮できる。
【００３１】
黒色顔料としては、カーボンブラック、酸化銅、二酸化マンガン、アニリンブラック、活性炭、非磁性フェライト、マグネタイト等が挙げられる。
【００３２】
橙色顔料としては赤色黄鉛、モリブデンオレンジ、パーマネントオレンジＧＴＲ、ピラゾロンオレンジ、バルカンオレンジ、ベンジジンオレンジＧG、インダスレンブリリアントオレンジＲＫ、インダスレンブリリアントオレンＧＫ等が挙げられる。
【００３３】
赤色顔料としては、ベンガラ、カドミウムレッド、鉛丹、硫化水銀、ウオッチヤングレッド、パーマネントレッド４Ｒ、リソールレッド、ブリリアンカーミン３Ｂ、ブリリアンカーミン６Ｂ、デイポンオイルレッド、ピラゾロンレッド、ローダミンＢレーキ、レーキレッドＣ、ローズベンガル、エオキシンレッド、アリザリンレーキ等が挙げられる。
【００３４】
青色顔料としては、紺青、コバルトブルー、アルカリブルーレーキ、ビクトリアブルーレーキ、ファストスカイブルー、インダスレンブルーＢＣ、アニリンブルー、ウルトラマリンブルー、カルコオイルブルー、メチレンブルークロライド、フタロシアニンブルー、フタロシアニングリーン、マラカイトグリーンオクサレレートなどが挙げられる。
【００３５】
紫色顔料としては、マンガン紫、ファストバイオレットＢ、メチルバイオレットレーキ等が挙げられる。
【００３６】
緑色顔料としては、酸化クロム、クロムグリーン、ピグメントグリーン、マラカイトグリーンレーキ、ファイナルイエローグリーンＧ等が挙げられる。
【００３７】
白色顔料としては、亜鉛華、酸化チタン、アンチモン白、硫化亜鉛等が挙げられる。
【００３８】
体質顔料としては、バライト粉、炭酸バリウム、クレー、シリカ、ホワイトカーボン、タルク、アルミナホワイト等が挙げられる。
【００３９】
また、必要に応じて着色剤として染料を用いることもできる。該染料としては、塩基性、酸性、分散、直接染料等の各種染料、例えば、ニグロシン、メチレンブルー、ローズベンガル、キノリンイエロー、ウルトラマリンブルー等が挙げられる。また、これらの単独、もしくは混合し、更には固溶体の状態で使用できる。
【００４０】
以上の効果を得るには、トナー作製時に上記ヒンダードフェノール系脂肪族カルボン酸誘導体を添加することにより、達成できる。このような構造を有するトナーの製法について以下に述べる。
【００４１】
本実施形態に用いられる静電荷像現像用トナーの製法としては、特に制限はないが、特に好ましいのは乳化重合凝集法である。乳化重合凝集法は、粒径が１μｍ以下の樹脂粒子を分散した樹脂粒子分散液、及び着色剤を分散した着色剤分散液等を混合し、樹脂粒子、着色剤をトナー粒径に凝集させる工程（以下、「凝集工程」と称することがある）、樹脂粒子のガラス転移点以上の温度に加熱し凝集体を融合しトナー粒子を形成する工程（以下、「融合工程」と称することがある）を含む。
【００４２】
ヒンダードフェノール系脂肪族カルボン酸誘導体は、凝集工程において、ヒンダードフェノール系脂肪族カルボン酸誘導体を分散したカルボン酸誘導体分散液を樹脂粒子分散液及び着色剤分散液等とともに混合し、凝集する方法、あるいは着色剤及びヒンダードフェノール系脂肪族カルボン酸誘導体を分散した着色剤分散液を樹脂粒子分散液等とともに混合し、凝集する方法により、添加することができる。このうち、後者のように、着色剤分散液の製造時に着色剤とともにヒンダードフェノール系脂肪族カルボン酸誘導体を混合、分散させる方法の方がより顔料の分散性向上効果を発揮する。
【００４３】
該樹脂粒子は、乳化重合等の方法により作製することができる。例えば乳化重合は水等の比較的極性の高い溶媒中に、該溶媒とは溶解しない数種の重合性単量体を界面活性剤等の分散安定剤と共に添加することで、該分散媒内にミセルを形成させ、更にこれに水溶性の重合開始剤により、重合を開始させ、樹脂粒子を作製するものである。このとき該ミセル内の重合性単量体はより親水性または極性の高いものがミセル表面、言い換えれば溶媒との接触面に偏在することでミセル内部を安定性化させる。重合開始剤により重合が開始するが、この際重合しやすいのは極性の低い重合性単量体から重合が始まる傾向がある。その理由は極性が高い重合性単量体は極性基の電子吸引性により、重合性を有する重合性単量体内のπ電子が吸引されるため、重合性が低下するためと考えられる。
【００４４】
上記凝集工程においては、互いに混合された樹脂粒子分散液、着色剤分散液、上記ヒンダードフェノール系脂肪族カルボン酸誘導体（あるいはその分散液）及び必要に応じて離型剤分散液中の各粒子が凝集して凝集粒子を形成する。該凝集粒子はヘテロ凝集等により形成され、該凝集粒子の安定化、粒度／粒度分布制御を目的として、前記凝集粒子とは極性が異なるイオン性界面活性剤や、金属塩等の一価以上の電荷を有する化合物を添加しても良い。
【００４５】
また、プロセスは一括で材料を混合し、凝集することによりなされるものであっても、凝集工程において、初期の各極性のイオン性分散剤の量のバランスを予めずらしておき、該イオン性界面活性剤や、金属塩等の一価以上の電荷を有する化合物を用いてこれをイオン的に中和し、ガラス転移点以下で第１段階の母体凝集を形成、安定化の後、第２段階としてバランスのずれを補填するような極性、量の分散剤で処理された粒子分散液を添加し、さらに必要に応じ母体または追加粒子に含まれる樹脂のガラス転移点以下で加熱してより高い温度で安定化させたのち、ガラス転移点以上に加熱することにより凝集形成の第２段階で加えた粒子を母体凝集粒子の表面に付着させたまま合一させたものでも良い。更にこの凝集の段階的操作は複数回、繰り返し実施したものでもよい。
【００４６】
本実施形態において、結着樹脂にポリエステル樹脂を用いる場合は、該ポリエステル樹脂を作製した後に高温、高圧条件で分散安定剤と共に分散させ樹脂粒子分散液を作製することもできる。この場合も極性基を該ポリエステル樹脂に含有させることで該極性基が表面近傍に移動し、本実施形態の効果を有する樹脂を得ることができる。
【００４７】
また、本実施形態に用いられる静電荷像現像用トナーの製法として、懸濁重合法も好ましく用いることができる。前記懸濁重合法は、着色剤粒子、離型剤粒子等を、重合性単量体とともに必要に応じて分散安定剤等が添加された水系媒体中へ懸濁させ、所望の粒度、粒度分布に分散させた後、加熱等の手段により重合性単量体を重合し、その後重合物を水系媒体から分離、必要に応じて洗浄、乾燥させることによって、トナー粒子を形成する方法である。
【００４８】
また、混練粉砕製法を用いた場合でも同様の効果が得られる。
【００４９】
前記重合性単量体の具体例としては、スチレン、パラクロロスチレン、α−メチルスチレン等のスチレン類；アクリル酸メチル、アクリル酸エチル、アクリル酸ｎ−プロピル、アクリル酸ｎ−ブチル、アクリル酸ラウリル、アクリル酸２−エチルヘキシル、メタクリル酸メチル、メタクリル酸エチル、メタクリル酸ｎ−プロピル、メタクリル酸ラウリル、メタクリル酸２−エチルヘキシル等のビニル基を有するエステル類；アクリロニトリル、メタクリロニトリル等のビニルニトリル類；ビニルメチルエーテル、ビニルイソブチルエーテル等のビニルエーテル類；ビニルメチルケトン、ビニルエチルケトン、ビニルイソプロペニルケトン類；エチレン、プロピレン、ブタジエン、イソプレン等のオレフィン類などが挙げられ、これらのうち１種又は２種以上を用いて重合体又は共重合体とすることができる。
【００５０】
また、メチルシリコーン、メチルフェニルシリコーン等を含むシリコーン樹脂、ビスフェノール、グリコール等を含有するポリエステル樹脂、エポキシ樹脂、ポリウレタン樹脂、ポリアミド樹脂、セルロース樹脂、ポリエーテル樹脂、ポリカーボネート樹脂等を用いても良い。これらの樹脂は、１種単独で用いても良いし、２種以上を併用して用いても良い。
【００５１】
具体的には、前記重合性単量体のうち、スチレン、パラクロロスチレン、α−メチルスチレン等のスチレン類と、アクリル酸メチル、メタクリル酸メチル等の短鎖アクリル酸アルキルエステル等、アクリル酸ｎ−プロピル、アクリル酸ｎ−ブチル、アクリル酸ラウリル、アクリル酸２−エチルヘキシル、メタクリル酸ｎ−プロピル、メタクリル酸ラウリル、メタクリル酸２−エチルヘキシル等とを組み合わせて共重合させたものを用いることが好ましい。
【００５２】
本実施形態で用いられる架橋剤の具体例としては、ジビニルベンゼン、ジビニルナフタレン等の芳香族の多ビニル化合物類；フタル酸ジビニル、イソフタル酸ジビニル、テレフタル酸ジビニル、ホモフタル酸ジビニル、トリメシン酸ジビニル／トリビニル、ナフタレンジカルボン酸ジビニル、ビフェニルカルボン酸ジビニル等の芳香族多価カルボン酸の多ビニルエステル類；ピリジンジカルボン酸ジビニル等の含窒素芳香族化合物のジビニルエステル類；ピロムチン酸ビニル、フランカルボン酸ビニル、ピロール−２−カルボン酸ビニル、チオフェンカルボン酸ビニル等の不飽和複素環化合物カルボン酸のビニルエステル類；ブタンジオールメタクリレート、ヘキサンジオールアクリレート、オクタンジオールメタクリレート、デカンジオールアクリレート、ドデカンジオールメタクリレート等の直鎖多価アルコールの（メタ）アクリル酸エステル類；ネオペンチルグリコールジメタクリレート、２−ヒドロキシ−１，３−ジアクリロキシプロパン等の分枝、置換多価アルコールの（メタ）アクリル酸エステル類；ポリエチレングリコールジ（メタ）アクリレート、ポリプロピレンポリエチレングリコールジ（メタ）アクリレート類；コハク酸ジビニル、フマル酸ジビニル、マレイン酸ビニル／ジビニル、ジグリコール酸ジビニル、イタコン酸ビニル／ジビニル、アセトンジカルボン酸ジビニル、グルタル酸ジビニル、３，３'−チオジプロピオン酸ジビニル、ｔｒａｎｓ−アコニット酸ジビニル／トリビニル、アジピン酸ジビニル、ピメリン酸ジビニル、スベリン酸ジビニル、アゼライン酸ジビニル、セバシン酸ジビニル、ドデカン二酸ジビニル、ブラシル酸ジビニル等の多価カルボン酸の多ビニルエステル類；等が挙げられる。
【００５３】
本実施形態において、これらの架橋剤は１種単独で用いてもよく、２種以上を併用して用いても良い。また、上記架橋剤のうち、本実施形態における架橋剤としては、重合が通常の重合性単量体に比較して遅いことが求められるために、ブタンジオールメタクリレート、ヘキサンジオールアクリレート、オクタンジオールメタクリレート、デカンジオールアクリレート、ドデカンジオールメタクリレート等の直鎖多価アルコールの（メタ）アクリル酸エステル類；ネオペンチルグリコールジメタクリレート、２−ヒドロキシ−１，３−ジアクリロキシプロパン等の分枝、置換多価アルコールの（メタ）アクリル酸エステル類；ポリエチレングリコールジ（メタ）アクリレート、ポリプロピレンポリエチレングリコールジ（メタ）アクリレート類などを用いることが好ましい。
【００５４】
前記架橋剤の好ましい含有量は、重合性単量体総量の０．０５重量％以上５重量％以下の範囲が好ましく、０．１重量％以上１．０重量％以下の範囲がより好ましい。
【００５５】
本実施形態におけるトナーに用いる樹脂を、重合性単量体のラジカル重合により製造する場合の重合開始剤は以下のものを挙げることができる。
【００５６】
ここで用いるラジカル重合用開始剤としては、特に制限はない。具体的には、過酸化水素、過酸化アセチル、過酸化クミル、過酸化ｔｅｒｔ−ブチル、過酸化プロピオニル、過酸化ベンゾイル、過酸化クロロベンゾイル、過酸化ジクロロベンゾイル、過酸化ブロモメチルベンゾイル、過酸化ラウロイル、過硫酸アンモニウム、過硫酸ナトリウム、過硫酸カリウム、ペルオキシ炭酸ジイソプロピル、テトラリンヒドロペルオキシド、１−フェニル−２−メチルプロピル−１−ヒドロペルオキシド、過トリフェニル酢酸ｔｅｒｔ−ブチルヒドロペルオキシド、過蟻酸ｔｅｒｔ−ブチル、過酢酸ｔｅｒｔ−ブチル、過安息香酸ｔｅｒｔ−ブチル、過フェニル酢酸ｔｅｒｔ−ブチル、過メトキシ酢酸ｔｅｒｔ−ブチル、過Ｎ−（３−トルイル）カルバミン酸ｔｅｒｔ−ブチル等の過酸化物類、２，２'−アゾビスプロパン、２，２'−ジクロロ−２，２'−アゾビスプロパン、１，１'−アゾ（メチルエチル）ジアセテート、２，２'−アゾビス（２−アミジノプロパン）塩酸塩、２，２'−アゾビス（２−アミジノプロパン）硝酸塩、２，２'−アゾビスイソブタン、２，２'−アゾビスイソブチルアミド、２，２'−アゾビスイソブチロニトリル、２，２'−アゾビス−２−メチルプロピオン酸メチル、２，２'−ジクロロ−２，２'−アゾビスブタン、２，２'−アゾビス−２−メチルブチロニトリル、２，２'−アゾビスイソ酪酸ジメチル、１，１'−アゾビス（１−メチルブチロニトリル−３−スルホン酸ナトリウム）、２−（４−メチルフェニルアゾ）−２−メチルマロノジニトリル、４，４'−アゾビス−４−シアノ吉草酸、３，５−ジヒドロキシメチルフェニルアゾ−２−メチルマロノジニトリル、２−（４−ブロモフェニルアゾ）−２−アリルマロノジニトリル、２，２'−アゾビス−２−メチルバレロニトリル、４，４'−アゾビス−４−シアノ吉草酸ジメチル、２，２'−アゾビス−２，４−ジメチルバレロニトリル、１，１'−アゾビスシクロヘキサンニトリル、２，２'−アゾビス−２−プロピルブチロニトリル、１，１'−アゾビス−１−クロロフェニルエタン、１，１'−アゾビス−１−シクロヘキサンカルボニトリル、１，１'−アゾビス−１−シクロへプタンニトリル、１，１'−アゾビス−１−フェニルエタン、１，１'−アゾビスクメン、４−ニトロフェニルアゾベンジルシアノ酢酸エチル、フェニルアゾジフェニルメタン、フェニルアゾトリフェニルメタン、４−ニトロフェニルアゾトリフェニルメタン、１，１'−アゾビス−１，２−ジフェニルエタン、ポリ（ビスフェノールＡ−４，４'−アゾビス−４−シアノペンタノエート）、ポリ（テトラエチレングリコール−２，２'−アゾビスイソブチレート）等のアゾ化合物類、１，４−ビス（ペンタエチレン）−２−テトラゼン、１，４−ジメトキシカルボニル−１，４−ジフェニル−２−テトラゼン等が挙げられる。
【００５７】
このうち好ましいものは水溶性の化合物であって、具体的には過酸化水素、過酸化アセチル、過酸化クミル、過酸化ｔｅｒｔ−ブチル、過酸化プロピオニル、過酸化ベンゾイル、過酸化クロロベンゾイル、過酸化ジクロロベンゾイル、過酸化ブロモメチルベンゾイル、過酸化ラウロイル、過硫酸アンモニウム、過硫酸ナトリウム、過硫酸カリウム、ペルオキシ炭酸ジイソプロピル等である。
【００５８】
本実施形態の静電荷像現像用トナーの製造において、例えば、前記懸濁重合法における分散時の安定化、前記乳化重合凝集法における樹脂粒子分散液、着色剤分散液、及び離型剤分散液の分散安定を目的として界面活性剤を用いることができる。
【００５９】
上記界面活性剤としては、例えば硫酸エステル塩系、スルホン酸塩系、リン酸エステル系、せっけん系等のアニオン界面活性剤；アミン塩型、４級アンモニウム塩型等のカチオン界面活性剤；ポリエチレングリコール系、アルキルフェノールエチレンオキサイド付加物系、多価アルコール系等の非イオン系界面活性剤；などが挙げられる。これらの中でもイオン性界面活性剤が好ましく、アニオン系界面活性剤、カチオン系界面活性剤がより好ましい。
【００６０】
本実施形態におけるトナーにおいては、一般的にはアニオン系界面活性剤は分散力が強く、樹脂粒子、着色剤の分散に優れているため、離型剤を分散させるための界面活性剤としてはアニオン系界面活性剤を用いることが有利である。
【００６１】
非イオン系界面活性剤は、前記アニオン系界面活性剤またはカチオン系界面活性剤と併用されるのが好ましい。前記界面活性剤は、１種単独で使用してもよいし、２種以上を併用して使用してもよい。
【００６２】
アニオン系界面活性剤の具体例としては、ラウリン酸カリウム、オレイン酸ナトリウム、ヒマシ油ナトリウム等の脂肪酸セッケン類；オクチルサルフェート、ラウリルサルフェート、ラウリルエーテルサルフェート、ノニルフェニルエーテルサルフェート等の硫酸エステル類；ラウリルスルホネート、ドデシルベンゼンスルホネート、トリイソプロピルナフタレンスルホネート、ジブチルナフタレンスルホネートなどのアルキルナフタレンスルホン酸ナトリウム；ナフタレンスルホネートホルマリン縮合物、モノオクチルスルホサクシネート、ジオクチルスルホサクシネート、ラウリン酸アミドスルホネート、オレイン酸アミドスルホネート等のスルホン酸塩類；ラウリルホスフェート、イソプロピルホスフェート、ノニルフェニルエーテルホスフェート等のリン酸エステル類；ジオクチルスルホコハク酸ナトリウムなどのジアルキルスルホコハク酸塩類；スルホコハク酸ラウリル２ナトリウム等のスルホコハク酸塩類；などが挙げられる。
【００６３】
カチオン系界面活性剤の具体例としては、ラウリルアミン塩酸塩、ステアリルアミン塩酸塩、オレイルアミン酢酸塩、ステアリルアミン酢酸塩、ステアリルアミノプロピルアミン酢酸塩等のアミン塩類；ラウリルトリメチルアンモニウムクロライド、ジラウリルジメチルアンモニウムクロライド、ジステアリルジメチルアンモニウムクロライド、ラウリルジヒドロキシエチルメチルアンモニウムクロライド、オレイルビスポリオキシエチレンメチルアンモニウムクロライド、ラウロイルアミノプロピルジメチルエチルアンモニウムエトサルフェート、ラウロイルアミノプロピルジメチルヒドロキシエチルアンモニウムパークロレート、アルキルベンゼントリメチルアンモニウムクロライド、アルキルトリメチルアンモニウムクロライド等の４級アンモニウム塩類；などが挙げられる。
【００６４】
非イオン性界面活性剤の具体例としては、ポリオキシエチレンオクチルエーテル、ポリオキシエチレンラウリルエーテル、ポリオキシエチレンステアリルエーテル、ポリオキシエチレンオレイルエーテル等のアルキルエーテル類；ポリオキシエチレンオクチルフェニルエーテル、ポリオキシエチレンノニルフェニルエーテル等のアルキルフェニルエーテル類；ポリオキシエチレンラウレート、ポリオキシエチレンステアレート、ポリオキシエチレンオレート等のアルキルエステル類；ポリオキシエチレンラウリルアミノエーテル、ポリオキシエチレンステアリルアミノエーテル、ポリオキシエチレンオレイルアミノエーテル、ポリオキシエチレン大豆アミノエーテル、ポリオキシエチレン牛脂アミノエーテル等のアルキルアミン類；ポリオキシエチレンラウリン酸アミド、ポリオキシエチレンステアリン酸アミド、ポリオキシエチレンオレイン酸アミド等のアルキルアミド類；ポリオキシエチレンヒマシ油エーテル、ポリオキシエチレンナタネ油エーテル等の植物油エーテル類；ラウリン酸ジエタノールアミド、ステアリン酸ジエタノールアミド、オレイン酸ジエタノールアミド等のアルカノールアミド類；ポリオキシエチレンソルビタンモノラウレート、ポリオキシエチレンソルビタンモノパルミエート、ポリオキシエチレンソルビタンモノステアレート、ポリオキシエチレンソルビタンモノオレエート等のソルビタンエステルエーテル類；などが挙げられる。
【００６５】
界面活性剤の各分散液中における含有量としては、本実施形態の効果を阻害しない程度であれば良く、一般的には少量であり、具体的には０．０１重量％以上１０重量％以下程度の範囲であり、より好ましくは０．０５重量％以上５重量％以下の範囲であり、さらに好ましくは０．１重量％以上２重量％以下程度の範囲である。含有量が０．０１重量％未満であると、樹脂粒子分散液、着色剤分散液、離型剤分散液等の各分散液が不安定になり、そのため凝集を生じたり、また凝集時に各粒子間の安定性が異なるため、特定粒子の遊離が生じる等の問題があり、また、１０重量％を越えると、粒子の粒度分布が広くなったり、また、粒子径の制御が困難になる等の理由から好ましくない。一般的には粒子径の大きい懸濁重合トナー分散物は、界面活性剤の使用量は少量でも安定である。
【００６６】
また、前記懸濁重合法に用いる前記分散安定剤としては、難水溶性で親水性の無機粉末を用いることができる。使用できる無機粉末としては、シリカ、アルミナ、チタニア、炭酸カルシウム、炭酸マグネシウム、リン酸３カルシウム（ヒドロキシアパタイト）、クレイ、ケイソウ土、ベントナイト等が挙げられる。これらの中でも炭酸カルシウム、リン酸３カルシウム等は粒子の粒度形成の容易さと、除去の容易さの点で好ましい。
【００６７】
本実施形態は、混錬粉砕製法を用いた場合でも同様の効果が得られる。混錬粉砕製法を用いる場合は、着色剤と樹脂を混合する際に、上記ヒンダードフェノール系脂肪族カルボン酸誘導体を添加することにより本実施形態の効果が得られる。
【００６８】
また、常温固体の水性ポリマ等も用いることができる。具体的には、カルボキシメチルセルロース、ヒドロキシプロピルセルロース等のセルロース系化合物、ポリビニルアルコール、ゼラチン、デンプン、アラビアゴム等が使用できる。
【００６９】
本実施形態におけるトナーの製造に乳化重合凝集法を用いた場合、凝集工程においてｐＨ変化により凝集を発生させ、粒子を調製することができる。同時に粒子の凝集を安定に、また迅速に、またはより狭い粒度分布を持つ凝集粒子を得るため、凝集剤を添加しても良い。
【００７０】
該凝集剤としては一価以上の電荷を有する化合物が好ましく、その化合物の具体例としては、前述のイオン性界面活性剤、ノニオン系界面活性剤等の水溶性界面活性剤類、塩酸、硫酸、硝酸、酢酸、シュウ酸等の酸類、塩化マグネシウム、塩化ナトリウム、硫酸アルミニウム、硫酸カルシウム、硫酸アンモニウム、硝酸アルミニウム、硝酸銀、硫酸銅、炭酸ナトリウム等の無機酸の金属塩、酢酸ナトリウム、蟻酸カリウム、シュウ酸ナトリウム、フタル酸ナトリウム、サリチル酸カリウム等の脂肪族酸、芳香族酸の金属塩、ナトリウムフェノレート等のフェノール類の金属塩、アミノ酸の金属塩、トリエタノールアミン塩酸塩、アニリン塩酸塩等の脂肪族、芳香族アミン類の無機酸塩類等が挙げられる。
【００７１】
凝集粒子の安定性、凝集剤の熱や経時に対する安定性、また本実施形態に係るヒンダードフェノール系脂肪族カルボン酸誘導体を添加することにより分散が安定となった顔料を好ましく凝集させることを考慮した場合、凝集剤としては、無機酸の金属塩が性能、使用の点で好ましい。具体的には塩化マグネシウム、塩化ナトリウム、硫酸アルミニウム、硫酸カルシウム、硫酸アンモニウム、硝酸アルミニウム、硝酸銀、硫酸銅、炭酸ナトリウム等の無機酸の金属塩などが挙げられる。
【００７２】
これらの凝集剤の添加量は、電荷の価数により異なるが、いずれも少量であって、一価の場合は３重量％以下程度、二価の場合は１重量％以下程度、三価の場合は０．５重量％以下程度である。前述のようにヒンダードフェノール系脂肪族カルボン酸誘導体の添加により、凝集性の強い凝集剤が好ましいため、価数の多い化合物を用いることが好ましい。
【００７３】
本実施形態に使用できる着色剤としては上記の顔料が使用できる。また、必要に応じて染料を用いることもできる。
【００７４】
これらの着色剤は、公知の方法で分散されるが、例えば、回転せん断型ホモジナイザーやボールミル、サンドミル、アトライター等のメディア式分散機、高圧対向衝突式の分散機等が好ましく用いられる。
【００７５】
また、これらの着色剤は、極性を有する界面活性剤を用い、必要に応じて前記ヒンダードフェノール系脂肪族カルボン酸誘導体を添加して、前記ホモジナイザーによって水系溶媒に分散される。
【００７６】
本実施形態の着色剤は、色相角、彩度、明度、耐候性、ＯＨＰ透過性、トナー中での分散性の観点から選択される。該着色剤の添加量は、樹脂１００重量部に対して１重量部以上２０重量部以下の割合で添加される。
【００７７】
黒色着色剤に磁性体を用いた場合は、他の着色剤とは異なり、３０重量部以上１００重量部以下の割合で添加される。
【００７８】
またトナーを磁性として用いる場合は、磁性粉を含有せしめても良い。このような磁性粉としては、磁場中で磁化される物質が用いられ鉄、コバルト、ニッケルの如き強磁性の粉末、もしくはフェライト、マグネタイト等化合物である。
【００７９】
特に本実施形態では、水層中でトナーを得るため磁性体の水層移行性に注意を払う必要があり、好ましくは磁性粉に表面改質、例えば疎水化処理等を施しておくのが好ましい。
【００８０】
本実施形態には離型剤を用いても良く、具体例としては、ポリエチレン、ポリプロピレン、ポリブテン等の低分子量ポリオレフィン類；軟化点を有するシリコーン類；オレイン酸アミド、エルカ酸アミド、リシノール酸アミド、ステアリン酸アミド等の脂肪酸アミド類；カルナウバワックス、ライスワックス、キャンデリラワックス、木ロウ、ホホバ油等の植物系ワックス；ミツロウ等の動物系ワックス類；モンタンワックス、オゾケライト、セレシン、パラフィンワックス、マイクロクリスタリンワックス、フィッシャートロプシュワックス等の鉱物・石油系ワックス類；ステアリン酸ステアリル、ベヘン酸ベヘニル等の高級脂肪酸と高級アルコールとのエステルワックス類；ステアリン酸ブチル、オレイン酸プロピル、モノステアリン酸グリセリド、ジステアリン酸グリセリド、ペンタエリスリトールテトラベヘネート等の高級脂肪酸と単価または多価低級アルコールとのエステルワックス類；ジエチレングリコールモノステアレート、ジプロピレングリコールジステアレート、ジステアリン酸ジグリセリド、テトラステアリン酸トリグリセリド等の高級脂肪酸と多価アルコール多量体とからなるエステルワックス類；ソルビタンモノステアレート等のソルビタン高級脂肪酸エステルワックス類；コレステリルステアレート等のコレステロール高級脂肪酸エステルワックス類などが挙げられる。
【００８１】
本実施形態において、これらの離型剤は１種単独で用いてもよく、２種以上を併用して用いても良い。中でも好ましいのはパラフィンワックス、マイクロクリスタリンワックス、フィッシャートロプシュワックス等のような鉱物、石油系ワックス、及びそれらの変性物であるポリアルキレンが定着時の定着画像表面への溶出の均一性、適度な離型剤層の厚みを得られる点で優れている。
【００８２】
本実施形態における静電荷像現像剤用トナーは、トナー形状係数ＳＦ１が１２５≦ＳＦ１≦１４０であることが好ましい（但し、トナー形状係数ＳＦ１＝（ＭＬ２／Ａ）×（π／４）×１００であり、ＭＬはトナーの最大長（μｍ）、Ａはトナーの投影面積（μｍ２）を表す。）。トナーの形状係数が１２５以上１４０以下の間にある場合、安定した転写性により、定着画像上にてムラの少ない定着画像が得られ、安定した色再現性が得られる。形状係数が１２５未満の場合、低温低湿度下では、極端に転写性が高く、使いこなしが困難となり、定着画像上に均一にトナーに載らず、色再現性が低下する場合がある。形状係数が１４０を超える場合では、転写性が低下し、定着画像上では所望のトナー量が載らず、定着画像上のトナー載り量にムラが生じるため、色再現性が低下する場合がある。
【００８３】
本実施形態に用いられるトナーは、その表面に少なくとも１種以上の金属酸化物粒子有しても良い。金属酸化物粒子の具体例としては、シリカ、チタニア、酸化亜鉛、酸化ストロンチウム、酸化アルミニウム、酸化カルシウム、酸化マグネシウム、酸化セリウム、またはこれらの複合酸化物等が挙げられる。このうちシリカ、チタニアが、粒径、粒度分布、製造性の観点から好ましく用いられる。
【００８４】
また湿式法で作製されたこれら金属酸化物粒子のほうが好ましい。理由は湿式法で作製されたこれら金属酸化物粒子は表面積が大きく、より該結晶化を阻害しやすくなるためである。
【００８５】
上記金属酸化物粒子の体積平均粒径は、１次粒子径で１ｎｍ以上４０ｎｍ以下の範囲であることが好ましく、５ｎｍ以上２０ｎｍ以下の範囲であることがより好ましい。また５０ｎｍ以上５００ｎｍ以下の金属酸化物粒子を加えてもより結晶化を阻害しやすくなるため好ましい。
【００８６】
これらの金属酸化物粒子、金属窒化物粒子は単独で用いても、また複数種を混合して用いても良い。また、これらのトナーに対する添加量は特に制限はないが、０．１重量％以上１０重量％以下の範囲で好ましく用いられる。より具体的には、０．２重量％以上８重量％以下程度の範囲である。
【００８７】
添加量が０．１重量％未満の場合、添加する金属酸化物等の効果が得られにくく、定着画像表面の離型剤の結晶化を阻害できない場合があり、また、１０重量％を超える場合、必要な高光沢度が得られない場合がある。
【００８８】
これらの金属酸化物粒子は、疎水化等の表面改質を行なう方が定着時の該離型剤層内に混入しやすく、離型剤の結晶化を阻害できる点で好ましい。前記表面改質の手段としては従来公知の方法を用いることができる。具体的にはシラン、チタネート、アルミネート等の各カップリング処理が挙げられる。
【００８９】
カップリング処理に用いるカップリング剤としては特に制限はないが、例えばメチルトリメトキシシラン、フェニルトリメトキシシラン、メチルフェニルジメトキシシラン、ジフェニルジメトキシシラン、ビニルトリメトキシシラン、γ−アミノプロピルトリメトキシシラン、γ−クロロプロピルトリメトキシシラン、γ−ブロモプロピルトリメトキシシラン、γ−グリシドキシプロピルトリメトキシシラン、γ−メルカプトプロピルトリメトキシシラン、γ−ウレイドプロピルトリメトキシシラン、フルオロアルキルトリメトキシシラン、ヘキサメチルジシラザン等のシランカップリング剤；チタネートカップリング剤；アルミネートカップリング剤；等が好適な例として挙げられる。
【００９０】
本実施形態においては、目的に応じて、前記樹脂、前記着色剤、及び前記ヒンダードフェノール系脂肪族カルボン酸誘導体以外に、内添剤、帯電制御剤、有機粒体、滑剤、研磨剤などのその他の成分（粒子）を添加させることが可能である。
【００９１】
内添剤としては、例えば、フェライト、マグネタイト、還元鉄、コバルト、マンガン、ニッケル等の金属、合金、またはこれら金属を含有する化合物などの磁性体などが挙げられ、トナー特性としての帯電性を阻害しない程度の量が使用できる。
【００９２】
帯電制御剤としては、特に制限はないが、特にカラートナーを用いた場合、無色または淡色のものが好ましく使用できる。例えば、４級アンモニウム塩化合物、ニグロシン系化合物、アルミニウム、鉄、クロムなどの錯体からなる染料、トリフェニルメタン系顔料などが挙げられる。
【００９３】
有機粒体としては、例えば、ビニル系樹脂、ポリエステル樹脂、シリコーン樹脂等の通常トナー表面の外添剤として使用される全ての粒子が挙げられる。なお、これらの無機粒体や有機粒体は、流動性助剤、クリーニング助剤等として使用することができる。
【００９４】
滑剤としては、例えば、エチレンビスステアリル酸アミド、オレイン酸アミド等の脂肪酸アミド、ステアリン酸亜鉛、ステアリン酸カルシウムなどの脂肪酸金属塩等が挙げられる。
【００９５】
研磨剤としては、例えば、前述のシリカ、アルミナ、酸化セリウムなどが挙げられる。
【００９６】
前記樹脂、前記着色剤、前記ヒンダードフェノール系脂肪族カルボン酸誘導体および前記離型剤とを混合した場合における、前記着色剤の含有量としては、５０重量％以下であれば良く、２重量％以上４０重量％以下程度の範囲であるのが好ましい。
【００９７】
また、前記その他の成分の含有量としては、本実施形態の目的を阻害しない程度であればよく、一般的には極少量であり、具体的には０．０１重量％以上５重量％以下の範囲であり、好ましくは０．５重量％以上２重量％以下の範囲である。
【００９８】
本実施形態における、樹脂粒子分散液、着色剤分散液、離型剤分散液、ヒンダードフェノール系脂肪族カルボン酸誘導体分散液およびその他の成分における分散媒としては、例えば水系媒体などが挙げられる。
【００９９】
水系媒体としては、例えば、蒸留水、イオン交換水等の水、アルコールなどが挙げられる。これらは、１種単独で使用しても良いし、２種以上を併用しても良い。
【０１００】
また、本実施形態のトナーの粒子径分布指標は、体積平均粒度分布指標ＧＳＤｖが１．３０以下であり、且つ該体積平均粒度分布指標ＧＳＤｖと数平均粒度分布指標ＧＳＤｐとの比（ＧＳＤｐ／ＧＳＤｖ）が０．９５以上であることが好ましい。体積分布指標ＧＳＤｖが１．３０を超えると定着画像の凹凸が大きくなるため、定着画像上にムラが生じることで、良好な色再現性が得られない場合があり、また体積平均粒度分布指標ＧＳＤｖと数平均粒度分布指標の比が０．９５未満の場合、小粒径トナーの量が増加することを意味し、トナー１個あたりに含有する顔料量にムラが生じやすくなり、結果として良好な色再現性が得られない場合がある。
【０１０１】
本実施形態の静電荷像現像用トナーの表面積は、特に制限はなく、通常のトナーに用いることのできる範囲であれば使用することができる。具体的には、ＢＥＴ法を用いた場合０．５ｍ２／ｇ以上１０ｍ２／ｇ以下の範囲が好ましく、好ましくは１．０ｍ２／ｇ以上７ｍ２／ｇ以下の範囲、より好ましくは１．２ｍ２／ｇ以上５ｍ２／ｇ以下程度の範囲である。更には、１．２ｍ２／ｇ以上３ｍ２／ｇ以下程度の範囲が好ましい。
【０１０２】
＜静電潜像現像剤＞
本実施形態において、静電潜像現像剤は、前記本実施形態の静電荷像現像用トナーを含有する以外は特に制限はなく、目的に応じて適宜の成分組成をとることができる。本実施形態における静電潜像現像剤は、静電荷像現像用トナーを、単独で用いると一成分系の静電潜像現像剤となり、また、キャリアと組み合わせて用いると二成分系の静電潜像現像剤となる。
【０１０３】
例えばキャリアを用いる場合のそのキャリアとしては、特に制限はなく、それ自体公知のキャリアが挙げられ、例えば、特開昭６２−３９８７９号公報、特開昭５６−１１４６１号公報等に記載された樹脂被覆キャリア等の公知のキャリアが挙げられる。
【０１０４】
キャリアの具体例としては、以下の樹脂被覆キャリアが挙げられる。該キャリアの核体粒子としては、通常の鉄粉、フェライト、マグネタイト造型物などが挙げられ、その体積平均粒径は、３０μｍ以上２００μｍ以下程度の範囲である。
【０１０５】
また、上記樹脂被覆キャリアの被覆樹脂としては、例えば、スチレン、パラクロロスチレン、α−メチルスチレン等のスチレン類；アクリル酸メチル、アクリル酸エチル、アクリル酸ｎ−プロピル、アクリル酸ラウリル、アクリル酸２−エチルヘキシル、メタクリル酸メチル、メタクリル酸ｎ−プロピル、メタクリル酸ラウリル、メタクリル酸２−エチルヘキシル等のα−メチレン脂肪酸モノカルボン酸類；ジメチルアミノエチルメタクリレート等の含窒素アクリル類；アクリロニトリル、メタクリロニトリル等のビニルニトリル類；２−ビニルピリジン、４−ビニルピリジン等のビニルピリジン類；ビニルメチルエーテル、ビニルイソブチルエーテル等のビニルエーテル類；ビニルメチルケトン、ビニルエチルケトン、ビニルイソプロぺニルケトン等のビニルケトン類；エチレン、プロピレン等のオレフィン類；弗化ビニリデン、テトラフルオロエチレン、ヘキサフルオロエチレン等のビニル系フッ素含有モノマ；などの単独重合体、または２種類以上のモノマからなる共重合体、さらに、メチルシリコーン、メチルフェニルシリコーン等を含むシリコーン樹脂類、ビスフェノール、グリコール等を含有するポリエステル類、エポキシ樹脂、ポリウレタン樹脂、ポリアミド樹脂、セルロース樹脂、ポリエーテル樹脂、ポリカーボネート樹脂等が挙げられる。このうちヒンダードフェノール系脂肪族カルボン酸誘導体に対して帯電性に影響を与えず、かつ結着樹脂に対しては好ましい帯電性を得る必要があり、これらの観点からポリスチレン、ポリ（メタ）アクリレート、またはこれらの共重合体を好ましく用いることができる。これらの樹脂は、１種単独で用いてもよいし、あるいは２種以上併用してもよい。被覆樹脂の被覆量としては、前記核体粒子１００重量部に対して０．１重量部以上１０重量部以下程度の範囲が好ましく、０．５重量部以上３．０重量部以下の範囲がより好ましい。
【０１０６】
キャリアの製造には、加熱型ニーダー、加熱型ヘンシェルミキサー、ＵＭミキサーなどを使用することができ、前記被覆樹脂の量によっては、加熱型流動転動床、加熱型キルンなどを使用することができる。
【０１０７】
静電荷像現像剤における前記本実施形態の静電荷像現像用トナーとキャリアとの混合比としては特に制限はなく、目的に応じて適宜選択することができる。
【０１０８】
＜画像形成装置＞
本実施形態に係る画像形成装置は、像保持体と、像保持体の表面に静電潜像を形成する潜像形成手段と、静電潜像を現像剤を用いて現像してトナー画像を形成する現像手段と、現像されたトナー画像を被転写体に転写する転写手段と、を含み、現像剤として、前記静電荷像現像用現像剤が用いられる。また、本実施形態に係る画像形成装置は、上記した手段以外の手段、例えば、像保持体を帯電する帯電手段、被転写体表面に転写されたトナー画像を定着する定着手段、像保持体表面に残存したトナーを除去するクリーニング手段等を含むものであってもよい。
【０１０９】
本実施形態に係る画像形成装置の一例の概略を図１に示し、その構成について説明する。画像形成装置１は、帯電部１０と、露光部１２と、像保持体である電子写真感光体１４と、現像部１６と、転写部１８と、クリーニング部２０と、定着部２２とを備える。
【０１１０】
画像形成装置１において、電子写真感光体１４の周囲には、電子写真感光体１４の表面を帯電する帯電手段である帯電部１０と、帯電された電子写真感光体１４を露光し画像情報に応じて静電潜像を形成する潜像形成手段である露光部１２と、静電潜像をトナーにより現像してトナー画像を形成する現像手段である現像部１６と、電子写真感光体１４の表面に形成されたトナー画像を被転写体２４の表面に転写する転写手段である転写部１８と、転写後の電子写真感光体１４表面上に残存したトナーを除去するクリーニング手段であるクリーニング部２０とがこの順で配置されている。また、被転写体２４に転写されたトナー画像を定着する定着手段である定着部２２が転写部１８の左側に配置されている。
【０１１１】
本実施形態に係る画像形成装置１の動作について説明する。まず、帯電部１０により電子写真感光体１４の表面が均一に帯電される（帯電工程）。次に、露光部１２により電子写真感光体１４の表面に光が当てられ、光の当てられた部分の帯電電荷が除去され、画像情報に応じて静電荷像（静電潜像）が形成される（潜像形成工程）。その後、静電荷像が現像部１６により現像され、電子写真感光体１４の表面にトナー画像が形成される（現像工程）。例えば、電子写真感光体１４として有機感光体を用い、露光部１２としてレーザビーム光を用いたデジタル式電子写真複写機の場合、電子写真感光体１４の表面は、帯電部１０により負電荷を付与され、レーザビーム光によりドット状にデジタル潜像が形成され、レーザビーム光の当たった部分に現像部１６でトナーを付与され可視像化される。この場合、現像部１６にはマイナスのバイアスが印加されている。次に転写部１８で、用紙等の被転写体２４がこのトナー画像に重ねられ、被転写体２４の裏側からトナーとは逆極性の電荷が被転写体２４に与えられ、静電気力によりトナー画像が被転写体２４に転写される（転写工程）。転写されたトナー画像は、定着部２２において定着部材により熱及び圧力が加えられ、被転写体２４に融着されて定着される（定着工程）。一方、転写されずに電子写真感光体１４の表面に残存したトナーはクリーニング部２０で除去される（クリーニング工程）。この帯電からクリーニングに至る一連のプロセスで一回のサイクルが終了する。なお、図１において、転写部１８で用紙等の被転写体２４に直接トナー画像が転写されているが、中間転写体等の転写体を介して転写されても良い。
【０１１２】
以下、図１の画像形成装置１における帯電手段、像保持体、露光手段、現像手段、転写手段、クリーニング手段、定着手段について説明する。
【０１１３】
（帯電手段）
帯電手段である帯電部１０としては、例えば、図１に示すようなコロトロンなどの帯電器が用いられるが、導電性又は半導電性の帯電ロールを用いても良い。導電性又は半導電性の帯電ロールを用いた接触型帯電器は、電子写真感光体１４に対し、直流電流を印加するか、交流電流を重畳させて印加してもよい。例えばこのような帯電部１０により、電子写真感光体１４との接触部近傍の微小空間で放電を発生させることにより電子写真感光体１４表面を帯電させる。なお、通常は、−３００〜−１０００Ｖに帯電される。また前記の導電性又は半導電性の帯電ロールは単層構造あるいは多重構造でも良い。また、帯電ロールの表面をクリーニングする機構を設けてもよい。
【０１１４】
（像保持体）
像保持体は、少なくとも潜像（静電荷像）が形成される機能を有する。像保持体としては、電子写真感光体が好適に挙げられる。電子写真感光体１４は、円筒状の導電性の基体外周面に有機感光体等を含む塗膜を有する。塗膜は、基体上に、必要に応じて下引き層、及び、電荷発生物質を含む電荷発生層と、電荷輸送物質を含む電荷輸送層とを含む感光層がこの順序で形成されたものである。電荷発生層と電荷輸送層の積層順序は逆であってもよい。これらは、電荷発生物質と電荷輸送物質とを別個の層（電荷発生層、電荷輸送層）に含有させて積層した積層型感光体であるが、電荷発生物質と電荷輸送物質との双方を同一の層に含む単層型感光体であってもよく、好ましくは積層型感光体である。また、下引き層と感光層との間に中間層を有していてもよい。また、有機感光体に限らずアモルファスシリコン感光膜等他の種類の感光層を使用してもよい。
【０１１５】
（露光手段）
露光手段である露光部１２としては、特に制限はなく、例えば、像保持体表面に、半導体レーザ光、ＬＥＤ光、液晶シャッタ光等の光源を、所望の像様に露光できる光学系機器等が挙げられる。
【０１１６】
（現像手段）
現像手段である現像部１６は、像保持体上に形成された潜像をトナーを含む現像剤により現像してトナー画像を形成する機能を有する。そのような現像装置としては、上述の機能を有している限り特に制限はなく、目的に応じて適宜選択することができるが、例えば、静電荷像現像用トナーをブラシ、ローラ等を用いて電子写真感光体１４に付着させる機能を有する公知の現像器等が挙げられる。電子写真感光体１４には、通常直流電圧が使用されるが、更に交流電圧を重畳させて使用してもよい。
【０１１７】
（転写手段）
転写手段である転写部１８としては、例えば、図１に示すような被転写体２４の裏側からトナーとは逆極性の電荷を被転写体２４に与え、静電気力によりトナー画像を被転写体２４に転写するもの、あるいは被転写体２４の表面に被転写体２４を介して直接接触して転写する導電性又は半導電性のロール等を用いた転写ロール及び転写ロール押圧装置を用いることができる。転写ロールには、像保持体に付与する転写電流として、直流電流を印加してもよいし、交流電流を重畳させて印加してもよい。転写ロールは、帯電すべき画像領域幅、転写帯電器の形状、開口幅、プロセススピード（周速）等により、任意に設定することができる。また、低コスト化のため、転写ロールとして単層の発泡ロール等が好適に用いられる。転写方式としては、紙等の被転写体２４に直接転写する方式でも、中間転写体を介して被転写体２４に転写する方式でもよい。
【０１１８】
中間転写体としては、公知の中間転写体を用いることができる。中間転写体に用いられる材料としては、ポリカーボネート樹脂（ＰＣ）、ポリフッ化ビニリデン（ＰＶＤＦ）、ポリアルキレンフタレート、ＰＣ／ポリアルキレンテレフタレート（ＰＡＴ）のブレンド材料、エチレンテトラフロロエチレン共重合体（ＥＴＦＥ）／ＰＣ、ＥＴＦＥ／ＰＡＴ、ＰＣ／ＰＡＴのブレンド材料等が挙げられるが、機械的強度の観点から熱硬化ポリイミド樹脂を用いた中間転写ベルトが好ましい。
【０１１９】
（クリーニング手段）
クリーニング手段であるクリーニング部２０については、像保持体上の残留トナーを清掃するものであれば、ブレードクリーニング方式、ブラシクリーニング方式、ロールクリーニング方式を採用したもの等、適宜選定して差し支えない。これらの中でもクリーニングブレードを用いることが好ましい。また、クリーニングブレードの材質としてはウレタンゴム、ネオプレンゴム、シリコーンゴム等が挙げられる。中でも、耐摩耗性に優れていることから、特にポリウレタン弾性体を用いることが好ましい。但し、転写効率の高いトナーを使用する場合にはクリーニング部２０を使用しない態様もありえる。
【０１２０】
（定着手段）
定着手段（画像定着装置）である定着部２２としては、被転写体２４に転写されたトナー像を加熱、加圧あるいは加熱加圧により定着するものであり、定着部材を具備する。
【０１２１】
（被転写体)
トナー画像を転写する被転写体（用紙）２４としては、例えば、電子写真方式の複写機、プリンタ等に使用される普通紙、ＯＨＰシート等が挙げられる。定着後における画像表面の平滑性をさらに向上させるには、被転写体の表面もできるだけ平滑であることが好ましく、例えば、普通紙の表面を樹脂等でコーティングしたコート紙、印刷用のアート紙等を好適に使用することができる。
【０１２２】
本実施形態に係る画像形成方法は、前記静電荷像現像剤（本実施形態に係るトナー）を用いているため、優れた色再現性、特に２次色の優れた色再現性を実現することができる。
【実施例】
【０１２３】
以下、実施例および比較例を挙げ、本発明をより具体的に詳細に説明するが、本発明は、以下の実施例に限定されるものではない。
【０１２４】
＜各測定方法＞
（トナー形状）
形状係数ＳＦ１はルーゼックス画像解析装置（株式会社ニレコ製、ＦＴ）を用いて次のように測定した。まず、スライドグラス上に散布したトナーの光学顕微鏡像をビデオカメラを通じてルーゼックス画像解析装置に取り込み、５０個のトナーについて最大長（ＭＬ）と投影面積（Ａ）を測定し、個々のトナーについて、（ＭＬ２／Ａ）×（π／４）×１００を算出し、これを平均した値を形状係数ＳＦ１として求めた。
【０１２５】
（トナー粒度）
体積平均粒径Ｄ５０ｖ、体積平均粒度分布指標ＧＳＤｖ及び数平均粒度分布指標ＧＳＤｐは、コールターマルチサイザーＩＩ型（ベックマン−コールター社製）を用いて、１００μｍのアパーチャ径で測定することにより得た。この時、測定はトナーを電解質水溶液（アイソトン水溶液）に分散させ、超音波により３０秒以上分散させた後に行なった。コールターマルチサイザーＩＩ型（ベックマン−コールター社製）で測定されたトナーの粒度分布を基にして分割された粒度範囲（チャネル）に対して体積、数をそれぞれ小径側から累積分布を描いて、累積１６％となる粒径を体積Ｄ１６ｖ、数Ｄ１６ｐ、累積５０％となる粒径を体積Ｄ５０ｖ、数Ｄ５０ｐ、累積８４％となる粒径を体積Ｄ８４ｖ、数Ｄ８４ｐと定義する。この際、Ｄ５０ｖは体積平均粒径を表し、体積平均粒度分布指標（ＧＳＤｖ）は（Ｄ８４ｖ／Ｄ１６ｖ）１／２として、数平均粒度分布指標（ＧＳＤｐ）は（Ｄ８４ｐ／Ｄ１６ｐ）１／２として求めた。
【０１２６】
（トナー、樹脂粒子の分子量、分子量分布）
静電荷象現像用トナーの分子量、分子量分布は、以下の条件で行った。ゲル浸透クロマトグラフィ（ＧＰＣ）は「ＨＬＣ−８１２０ＧＰＣ、ＳＣ−８０２０（東ソー（株）社製）装置」を用い、カラムは「ＴＳＫｇｅｌ、ＳｕｐｅｒＨＭ−Ｈ（東ソー（株）社製６．０ｍｍＩＤ×１５ｃｍ）」を２本用い、溶離液としてＴＨＦ（テトラヒドロフラン）を用いた。実験条件としては、試料濃度０．５％、流速０．６ｍＬ／ｍｉｎ、サンプル注入量１０μＬ、測定温度４０℃、ＩＲ検出器を用いて実験を行った。また、検量線は東ソー社製「ｐｏｌｙｓｔｙｌｅｎｅ標準試料ＴＳＫ  ｓｔａｎｄａｒｄ」：「Ａ−５００」、「Ｆ−１」、「Ｆ−１０」、「Ｆ−８０」、「Ｆ−３８０」、「Ａ−２５００」、「Ｆ−４」、「Ｆ−４０」、「Ｆ−１２８」、「Ｆ−７００」の１０サンプルから作製した。
【０１２７】
（示差走査熱量測定（ＤＳＣ））
結着樹脂の融点を示差走査熱量計（島津製作所社製、ＤＳＣ−５０）の熱分析装置を用いて測定した。測定は、室温から１５０℃まで毎分１０℃の昇温速度で行い、融点をＪＩＳ規格（ＪＩＳ  Ｋ−７１２１参照）により解析して得た。
【０１２８】
（高速液体クロマトグラフ（ＨＰＬＣ））
高速液体クロマトグラフ（ＨＰＬＣ）の測定条件は以下の通りである。
分析装置：日本分析工業（株）製  ＬＣ−０８
カラム：ＪＡ工ＧＥＬ−２Ｈ（２０Φｍｍ×６００１１×２）
検出器：示差屈折計、紫外線吸収検出器（２５４ｎｍ）
溶出液：クロロホルム  流量４ｍＬ／ｍｉｎ
測定試料：トナー１ｇをクロロホルム１０ｍＬに溶解させて作製
リテンションタイム：３−（３，５−ジ−ｔｅｒｔ−ブチル−４−ヒドロキシフェニル）プロパン酸の場合、ピーク位置は１０．５ｍｉｎであり、ピーク面積から検量線を作成。その検量線から、トナー内の３−（３，５−ジ−ｔｅｒｔ−ブチル−４−ヒドロキシフェニル）プロパン酸及びその誘導体の有無および物質含有量を算出した。
【０１２９】
＜トナーの製造＞
本実施例のトナーは、以下の如き方法にて得られる。即ち、下記の樹脂粒子分散液、着色剤粒子分散液、離形剤粒子分散液、無機粒子分散液をそれぞれ調製した。次いでこれらを所定量混合撹拌しながら、これに無機金属塩の重合体を添加、イオン的に中和させ上記各粒子の凝集体を形成せしめた。所望のトナー粒子径到達前に樹脂粒子分散液を追添加し、トナー粒子径を得た。次いで、無機水酸化物で系内のｐＨを弱酸性から中性の範囲に調製後、当該樹脂粒子のガラス転移温度以上に加熱し、合一融合せしめた。反応終了後、十分な洗浄、固液分離、乾燥の工程を経て所望のトナーを得た。
【０１３０】
（樹脂粒子分散液の調製）
（油層）
スチレン（和光純薬製）                              ３０重量部
ｎ−ブチルアクリレート（和光純薬製）                １０重量部
β−カルボエチルアクリレート（ローディア日華製）  １．５重量部
アクリル酸                                        ０．３重量部
ドデカンチオール（和光純薬製）                    ０．２重量部
（水層１）
イオン交換水                                    １７．０重量部
アニオン性界面活性剤（ローディア社製）            ０．４重量部
（水層２）
イオン交換水                                        ４０重量部
アニオン性界面活性剤（ローディア社製）          ０．０８重量部
過硫酸カリウム（和光純薬製）                    ０．３０重量部
過硫酸アンモニウム（和光純薬製）                ０．１０重量部
【０１３１】
上記の油層成分と水層１の成分とをフラスコ中に入れて撹拌混合し、単量体乳化分散液とした。反応容器に上記水層２の成分を投入し、容器内を窒素で充分に置換し撹拌をしながら、オイルバスで反応系内が７５℃になるまで加熱した。反応容器内に単量体乳化分散液を３時間かけて徐々に滴下し乳化重合を行った。滴下終了後さらに７５℃で重合を継続し、３時間後に重合を終了させた。
【０１３２】
得られた樹脂粒子は、レーザ回折式粒度分布測定装置（堀場製作所製、ＬＡ−７００）で樹脂粒子の個数平均粒子径Ｄ５０ｐを測定したところ２００ｎｍであり、示差走査熱量計（島津制作所社製、ＤＳＣ−５０）を用いて昇温速度１０℃／ｍｉｎで樹脂のガラス転移点を測定したところ５１．５℃であり、ＧＰＣを用い、重量平均分子量Ｍｗ（ポリスチレン換算）を測定したところ３０，０００であった。これにより個数平均粒子径Ｄ５０ｐが２００ｎｍ、固形分量が４２重量％、ガラス転移点が５１．５℃、Ｍｗが３０，０００のアニオン性樹脂粒子分散液を得た。
【０１３３】
（イエロー顔料１の調製）
Ｃ．Ｉ．ピグメントイエロー７４の原料成分である３３．６重量部の２−メトキシ−４−ニトロアニリンを２００重量部の４Ｎ塩酸水溶液中に加え、室温で２時間分散させた後、氷で０℃以下まで冷却した。次いでこれに４８．３重量部の３０％亜硝酸ナトリウム水溶液を加えてジアゾ化させた後、過剰の亜硝酸塩をスルファミン酸で分解し、ケイソウ土を加えて不溶物をろ過によって取り除き、澄んだ淡黄色のジアゾニウム塩溶液を得た。
【０１３４】
一方、４１．４重量部の２−メトキシアセトアセトアニライドを３０５重量部の２Ｎ苛性ソーダ水溶液に溶解させた後、冷却して３２０重量部の２Ｎ酢酸水溶液を加えて２−メトキシアセトアセトアニライドを析出させ、更に８１．６重量部の酢酸ナトリウム３水和物を加えて２０℃に調整し、カップリング成分水溶液７４８重量部を得た。
【０１３５】
前記カップリング成分水溶液２５０重量部に、前記ジアゾニウム塩溶液２００重量部、ロジン樹脂粉末１０重量部及び水酸化アルミニウム（和光純薬工業（株）製）１重量部を、２０℃で２時間かけて滴下した後、更に２時間以上撹拌してカップリング反応を完結させた。さらに得られたアゾ顔料のスラリーを９０℃に昇温し、９０℃で３０分熟成すると黄色の顔料が得られた。これをろ過、水洗し、含水プレスケーキを得た。このプレスケーキを９０℃で２０時間乾燥し、鮮明なＰＹ７４イエロー顔料１を１０７．８重量部得た。
【０１３６】
（着色剤分散液１の調製）
シアン顔料（Ｃ．Ｉ．ピグメントブルー１５：３、大日精化製）    ４５重量部
イオン性界面活性剤（ネオゲンＲＫ、第一工業製薬製）              ５重量部
イオン交換水                                                ２００重量部
以上を混合溶解し、ホモジナイザー（ＩＫＡウルトラタラックス）により１０分間分散し、体積平均粒径１７０ｎｍの着色剤分散液１を得た。
【０１３７】
（着色剤分散液２の調製）
マゼンタ顔料（Ｃ．Ｉ．ピグメントレッド２３８、山陽色素製）    ４５重量部
イオン性界面活性剤（ネオゲンＲＫ、第一工業製薬製）              ５重量部
イオン交換水                                                ２００重量部
以上を混合溶解し、ホモジナイザー（ＩＫＡウルトラタラックス）により１０分間分散し、体積平均粒径１５５ｎｍの着色剤分散液２を得た。
【０１３８】
（着色剤分散液３の調製）
マゼンタ顔料（Ｃ．Ｉ．ピグメントレッド１２２、大日精化製）    ４５重量部
イオン性界面活性剤（ネオゲンＲＫ、第一工業製薬製）              ５重量部
イオン交換水                                                ２００重量部
以上を混合溶解し、ホモジナイザー（ＩＫＡウルトラタラックス）により１０分間分散し、体積平均粒径１８０ｎｍの着色剤分散液３を得た。
【０１３９】
（着色剤分散液４の調製）
イエロー顔料１                                                ４５重量部
イオン性界面活性剤（ネオゲンＲＫ、第一工業製薬製）              ５重量部
イオン交換水                                                ２００重量部
以上を混合溶解し、ホモジナイザー（ＩＫＡウルトラタラックス）により１０分間分散し、体積平均粒径１７２ｎｍの着色剤分散液４を得た。
【０１４０】
（着色剤分散液５の調製）
シアン顔料（Ｃ．Ｉ．ピグメントブルー１５：３、大日精化製）    ４５重量部
３−（３，５−ジ−ｔｅｒｔ−ブチル−４−ヒドロキシフェニル）プロピオン酸（ｎ＝２、湘南和光社製）                                          ０．４５重量部
イオン性界面活性剤（ネオゲンＲＫ、第一工業製薬製）              ５重量部
イオン交換水                                                ２００重量部
以上を混合溶解し、ホモジナイザー（ＩＫＡウルトラタラックス）により１０分間分散し、体積平均粒径１４０ｎｍの着色剤分散液５を得た。
【０１４１】
（着色剤分散液６の調製）
マゼンタ顔料（Ｃ．Ｉ．ピグメントレッド２３８、山陽色素製）    ４５重量部
３−（３，５−ジ−ｔｅｒｔ−ブチル−４−ヒドロキシフェニル）プロピオン酸（ｎ＝２、湘南和光社製）                                          ０．４５重量部
イオン性界面活性剤（ネオゲンＲＫ、第一工業製薬製）              ５重量部
イオン交換水                                                ２００重量部
以上を混合溶解し、ホモジナイザー（ＩＫＡウルトラタラックス）により１０分間分散し、体積平均粒径１４５ｎｍの着色剤分散液６を得た。
【０１４２】
（着色剤分散液７の調製）
マゼンタ顔料（Ｃ．Ｉ．ピグメントレッド１２２、大日精化製）    ４５重量部
３−（３，５−ジ−ｔｅｒｔ−ブチル−４−ヒドロキシフェニル）プロピオン酸（ｎ＝２、湘南和光社製）                                          ０．４５重量部
イオン性界面活性剤（ネオゲンＲＫ、第一工業製薬製）              ５重量部
イオン交換水                                                ２００重量部
以上を混合溶解し、ホモジナイザー（ＩＫＡウルトラタラックス）により１０分間分散し、体積平均粒径１４０ｎｍの着色剤分散液７を得た。
【０１４３】
（着色剤分散液８の調製）
イエロー顔料１                                                ４５重量部
３−（３，５−ジ−ｔｅｒｔ−ブチル−４−ヒドロキシフェニル）プロピオン酸（ｎ＝２、湘南和光社製）                                          ０．４５重量部
イオン性界面活性剤（ネオゲンＲＫ、第一工業製薬製）              ５重量部
イオン交換水                                                ２００重量部
以上を混合溶解し、ホモジナイザー（ＩＫＡウルトラタラックス）により１０分間分散し、体積平均粒径１４０ｎｍの着色剤分散液８を得た。
【０１４４】
（着色剤分散液９の調製）
（Ｃ．Ｉ．ピグメントイエロー７４、クラリアント製）            ４５重量部
３−（３，５−ジ−ｔｅｒｔ−ブチル−４−ヒドロキシフェニル）プロピオン酸（ｎ＝２、湘南和光社製）                                          ０．４５重量部
イオン性界面活性剤（ネオゲンＲＫ、第一工業製薬製）              ５重量部
イオン交換水                                                ２００重量部
以上を混合溶解し、ホモジナイザー（ＩＫＡウルトラタラックス）により１０分間分散し、体積平均粒径１４０ｎｍの着色剤分散液９を得た。
【０１４５】
（無機粒子分散液（コロイダルシリカＡ（ＳＴ−０）／コロイダルシリカＢ（ＳＴ−ＯＬ）の予備凝集物）の調製）
コロイダルシリカＡとしてＳＴ−ＯＬ（日産化学社製）体積平均粒径４０ｎｍ、ＳＴ−１００を、コロイダルシリカＢとしてコロイダルシリカＳＴ−ＯＳ体積平均粒径８ｎｍ、ＳＴ−ＯＳ体積平均粒径２０ｎｍをそれぞれ２重量部、４重量部を適宜混合し、０．０２５ｍｏｌ／Ｌの硝酸ＨＮＯ３  １５重量部を加え、これにポリ塩化アルミニウム０．３重量部を添加し、２０分間常温下放置し、凝集させたものをそのまま用いた。
【０１４６】
（離型剤分散液の調製）
ポリアルキレンワックスＦＮＰ００９１（融点９０℃、日本精蝋社製）  ４５重量部
カチオン性界面活性剤（ネオゲンＲＫ、第一工業製薬製）                ５重量部
イオン交換水                                                    ２００重量部
以上を９５℃に加熱して、ＩＫＡ製ウルトラタラックスＴ５０にて十分に分散後、圧力吐出型ゴーリンホモジナイザーで分散処理し、体積平均粒径２００ｎｍ、固形分量２４．３重量％の離型剤分散液を得た。
【０１４７】
尚、該離剤のＥ型粘度計における粘度は、４．８ｍＰａｓであった。また、示差熱分析における最大吸熱ピークは、９０℃であり、更に８５℃以下の吸熱面積の割合は、１１％であった。
【０１４８】
（３−（３，５−ジ−ｔｅｒｔ−ブチル−４−ヒドロキシフェニル）ヘキサン酸の調製）
３，５−ジ−ｔｅｒｔ−ブチルフェノール（湘南和光社製）        ２３５重量部
６−ブロモ−１−へキサノール（湘南和光社製）                  ２６７重量部
ジエチルエーテル                                            １０００重量部
以上を混合溶解し、無水塩化アルミニウムを２．３重量部ずつ４回０℃にて添加し、さらに室温にて５分間撹拌し、ジエチルエーテルとイオン交換水を用いて油層を分液し、真空乾燥を行うことにより、油状の３−（３，５−ジ−ｔｅｒｔ−ブチル−４−ヒドロキシフェニル）ヘキサノールを４０７重量部得た。
【０１４９】
３−（３，５−ジ−ｔｅｒｔ−ブチル−４−ヒドロキシフェニル）ヘキサノール                                                                  ４０７重量部
無水クロム酸（和光純薬社製）                              １００重量部
アセトン（和光純薬社製）                                １０００重量部
硫酸（和光純薬社製）                                        ２０重量部
以上を混合溶解し、０℃にて６０分間撹拌した後、ジエチルエーテルとイオン交換水を用いて油層を分液し、真空乾燥を行うことにより油状の３−（３，５−ジ−ｔｅｒｔ−ブチル−４−ヒドロキシフェニル）ヘキサン酸を４２１重量部得た。
【０１５０】
（３−（３，５−ジ−ｔｅｒｔ−ブチル−４−ヒドロキシフェニル）デカン酸の調製）
３，５−ジ−ｔｅｒｔ−ブチルフェノール（湘南和光社製）        ２３５重量部
１０−ブロモ−１−デカノール（湘南和光社製）              ３３０．９重量部
ジエチルエーテル                                            １０００重量部
以上を混合溶解し、無水塩化アルミニウムを２．３重量部ずつ４回０℃にて添加し、さらに室温にて５分間撹拌し、ジエチルエーテルとイオン交換水を用いて油層を分液し、真空乾燥を行うことにより、油状の３−（３，５−ジ−ｔｅｒｔ−ブチル−４−ヒドロキシフェニル）デカノールを４７１重量部得た。
【０１５１】
３−（３，５−ジ−ｔｅｒｔ−ブチル−４−ヒドロキシフェニル）デカノール                                                                    ４７１重量部
無水クロム酸（和光純薬社製）                              １００重量部
アセトン（和光純薬社製）                                １０００重量部
硫酸（和光純薬社製）                                        ２０重量部
以上を混合溶解し、０℃にて６０分間撹拌し、ジエチルエーテルとイオン交換水を用いて油層を分液し、真空乾燥を行うことにより油状の３−（３，５−ジ−ｔｅｒｔ−ブチル−４−ヒドロキシフェニル）デカン酸を４８５重量部得た。
【０１５２】
（３−（３，５−ジ−ｔｅｒｔ−ブチル−４−ヒドロキシフェニル）ウンデカン酸の調製）
３，５−ジ−ｔｅｒｔ−ブチルフェノール（湘南和光社製）        ２３５重量部
１０−ブロモ−１−ウンデカノール（湘南和光社製）              ３４７重量部
ジエチルエーテル                                            １０００重量部
以上を混合溶解し、無水塩化アルミニウムを２．３重量部ずつ４回０℃にて添加し、さらに室温にて５分間撹拌し、ジエチルエーテルとイオン交換水を用いて油層を分液し、真空乾燥を行うことにより、油状の３−（３，５−ジ−ｔｅｒｔ−ブチル−４−ヒドロキシフェニル）ウンデカノールを４８７重量部得た。
【０１５３】
３−（３，５−ジ−ｔｅｒｔ−ブチル−４−ヒドロキシフェニル）ウンデカノール                                                                ４８７重量部
無水クロム酸（和光純薬社製）                              １００重量部
アセトン（和光純薬社製）                                １０００重量部
硫酸（和光純薬社製）                                        ２０重量部
以上を混合溶解し、０℃にて６０分間撹拌し、ジエチルエーテルとイオン交換水を用いて油層を分液し、真空乾燥を行うことにより油状の３−（３，５−ジ−ｔｅｒｔ−ブチル−４−ヒドロキシフェニル）ウンデカン酸を５０１重量部得た。
【０１５４】
（ヒンダードフェノール系脂肪族カルボン酸誘導体分散液（以下、「カルボン酸誘導体分散液」と呼ぶ）１の調製）
３−（３，５−ジ−ｔｅｒｔ−ブチル−４−ヒドロキシフェニル）プロピオン酸（ｎ＝２、湘南和光社製）                              １０重量部
イオン交換水                                ２００重量部
以上を混合溶解し、ホモジナイザー（ＩＫＡウルトラタラックス）により１０分間分散し、体積平均粒径１５０ｎｍのカルボン酸誘導体分散液１を得た。
【０１５５】
（カルボン酸誘導体分散液２の調製）
３−（３，５−ジ−ｔｅｒｔ−ブチル−４−ヒドロキシフェニル）酢酸（ｎ＝１、湘南和光社製）                                      １０重量部
イオン交換水                                ２００重量部
以上を混合溶解し、ホモジナイザー（ＩＫＡウルトラタラックス）により１０分間分散し、体積平均粒径４５ｎｍのカルボン酸誘導体分散液２を得た。
【０１５６】
（カルボン酸誘導体分散液３の調製）
３−（３，５−ジ−ｔｅｒｔ−ブチル−４−ヒドロキシフェニル）ヘキサン酸（ｎ＝５）                                              １０重量部
イオン交換水                                ２００重量部
以上を混合溶解し、ホモジナイザー（ＩＫＡウルトラタラックス）により１０分間分散し、体積平均粒径４０ｎｍのカルボン酸誘導体分散液３を得た。
【０１５７】
（カルボン酸誘導体分散液４の調製）
３−（３，５−ジ−ｔｅｒｔ−ブチル−４−ヒドロキシフェニル）デカン酸（ｎ＝９）                                                １０重量部
イオン交換水                                ２００重量部
以上を混合溶解し、ホモジナイザー（ＩＫＡウルトラタラックス）により１０分間分散し、体積平均粒径３５ｎｍのカルボン酸誘導体分散液４を得た。
【０１５８】
（カルボン酸誘導体分散液５の調製）
３−（３，５−ジ−ｔｅｒｔ−ブチル−４−ヒドロキシフェニル）ウンデカン酸（ｎ＝１０）                                          １０重量部
イオン交換水                                ２００重量部
以上を混合溶解し、ホモジナイザー（ＩＫＡウルトラタラックス）により１０分間分散し、体積平均粒径４５ｎｍのカルボン酸誘導体分散液５を得た。
【０１５９】
（カルボン酸誘導体分散液６の調製）
３，５−ジ−ｔｅｒｔ−ブチル−４−ヒドロキシ−安息香酸（ｎ＝０、湘南和光社製）                                                １０重量部
イオン交換水                                ２００重量部
以上を混合溶解し、ホモジナイザー（ＩＫＡウルトラタラックス）により１０分間分散し、体積平均粒径４０ｎｍのカルボン酸誘導体分散液６を得た。
【０１６０】
（トナー製造例１）
樹脂粒子分散液                            ８０重量部
着色剤分散液１                            １８重量部
無機粒子分散液                            ３０重量部
離型剤分散液                              １８重量部
カルボン酸誘導体分散液１                ３．６重量部
以上の成分に固形分量１６重量％となるようイオン交換水を添加し、丸型ステンレス製フラスコ中においてウルトラタラックスＴ５０で十分に混合、分散した。次いで、これにポリ塩化アルミニウム０．３６重量部を加え、ウルトラタラックスで分散操作を継続した。加熱用オイルバスでフラスコを撹拌しながら４７℃まで加熱した。４７℃で６０分保持した後、ここに樹脂粒子分散液を緩やかに４６重量部を追加した。その後、０．５５ｍｏｌ／Ｌの水酸化ナトリウム水溶液で系内のｐＨを６．０にした後、ステンレス製フラスコを密閉し、磁力シールを用いて撹拌を継続しながら９６℃まで加熱し、３．５時間保持した。
【０１６１】
反応終了後、冷却し、濾過、イオン交換水で十分に洗浄した後、ヌッチェ式吸引濾過により固液分離を施した。これを更に４０℃のイオン交換水３Ｌに再分散し、１５分３００ｒｐｍで撹拌、洗浄した。これを更に５回繰り返し、濾液のｐＨが７．０１、電気伝導度９．７μＳ／ｃｍ、表面張力が７１．２Ｎｍとなったところで、ヌッチェ式吸引濾過によりＮｏ５Ａろ紙を用いて固液分離を行った。次いで真空乾燥を１２時間継続し、トナー母粒子１を得た。この時の粒子径を測定したところ体積平均粒径は６．１μｍ、体積平均粒度分布指標ＧＳＤｖは１．２６、数平均粒度分布指標ＧＳＤｐは１．２５であり、該体積平均粒度分布指標ＧＳＤｖと数平均粒度分布指標ＧＳＤｐとの比（ＧＳＤｐ／ＧＳＤｖ）が０．９９であった。また、トナー形状係数ＳＦ１は１３４であった。またこのときにトナーのＨＰＬＣによる３−（３，５−ジ−ｔｅｒｔ−ブチル−４−ヒドロキシフェニル）プロピオン酸の含有量を確認したところ、０．３２％であった。
【０１６２】
さらに作製したトナー母粒子１を５０重量部に対して１．０重量部疎水性シリカ（ＴＳ７２０：キャボット製）および２．０重量部疎水性シリカ（Ｘ２４：信越化学社製）を添加し、サンプルミルにてブレンドした。これをスチレン−メチルメタアクリレート共重合体（綜研化学社製、共重合比＝２５：７５、重量平均分子量Ｍｗ＝８２，０００）を１％コートした体積平均粒径５０μｍのフェライトキャリアに対しトナー濃度が５重量％になるように秤量し、ボールミルで５分間撹拌、混合しシアン現像剤１を調整した。
【０１６３】
（トナー製造例２）
樹脂粒子分散液                            ７５重量部
着色剤分散液２                            １０重量部
着色剤分散液３                            １０重量部
とした以外は、実施例１と同様に操作しトナー母粒子２を得た。
【０１６４】
この時の粒子径を測定したところ体積平均粒径は６．２μｍ、体積平均粒度分布指標ＧＳＤｖは１．２５、数平均粒度分布指標ＧＳＤｐは１．２５であり、該体積平均粒度分布指標ＧＳＤｖと数平均粒度分布指標ＧＳＤｐとの比（ＧＳＤｐ／ＧＳＤｖ）が１．００であった。また、トナー形状係数ＳＦ１は１３５であった。またこのときにトナーのＨＰＬＣによる３−（３，５−ジ−ｔｅｒｔ−ブチル−４−ヒドロキシフェニル）プロピオン酸の含有量を確認したところ、０．３％であった。さらにトナー製造例１と同様にしてマゼンタ現像剤１を調整した。
【０１６５】
（トナー製造例３）
樹脂粒子分散液                            ８０重量部
着色剤分散液４                            １９重量部
とした以外は、トナー製造例１と同様に操作しトナー母粒子３を得た。
【０１６６】
この時の粒子径を測定したところ体積平均粒径は６．３μｍ、体積平均粒度分布指標ＧＳＤｖは１．２７、数平均粒度分布指標ＧＳＤｐは１．２５であり、該体積平均粒度分布指標ＧＳＤｖと数平均粒度分布指標ＧＳＤｐとの比（ＧＳＤｐ／ＧＳＤｖ）が０．９８であった。また、トナー形状係数ＳＦ１は１３５であった。またこのときにトナーのＨＰＬＣによる３−（３，５−ジ−ｔｅｒｔ−ブチル−４−ヒドロキシフェニル）プロピオン酸の含有量を確認したところ、０．２５％であった。またさらにトナー製造例１と同様にしてイエロー現像剤１を調整した。
【０１６７】
（トナー製造例４）
一度目の加熱温度を４４℃、９６℃の加熱時間を４．５時間とした以外は、トナー製造例１と同様に操作しトナー母粒子４を得た。
【０１６８】
この時の粒子径を測定したところ体積平均粒径は３．８μｍ、体積平均粒度分布指標ＧＳＤｖは１．３２、数平均粒度分布指標ＧＳＤｐは１．３１であり、該体積平均粒度分布指標ＧＳＤｖと数平均粒度分布指標ＧＳＤｐとの比（ＧＳＤｐ／ＧＳＤｖ）が０．９９であった。また、トナー形状係数ＳＦ１は１２３であった。またこのときにトナーのＨＰＬＣによる３−（３，５−ジ−ｔｅｒｔ−ブチル−４−ヒドロキシフェニル）プロピオン酸の含有量を確認したところ、０．２２％であった。またさらにトナー製造例１と同様にしてシアン現像剤２を調整した。
【０１６９】
（トナー製造例５）
一度目の加熱温度を４４℃、９６℃の加熱時間を４．５時間とした以外は、トナー製造例２と同様に操作しトナー母粒子５を得た。
【０１７０】
この時の粒子径を測定したところ体積平均粒径は３．９μｍ、体積平均粒度分布指標ＧＳＤｖは１．３１、数平均粒度分布指標ＧＳＤｐは１．３１であり、該体積平均粒度分布指標ＧＳＤｖと数平均粒度分布指標ＧＳＤｐとの比（ＧＳＤｐ／ＧＳＤｖ）が１．００であった。また、トナー形状係数ＳＦ１は１２４であった。またこのときにトナーのＨＰＬＣによる３−（３，５−ジ−ｔｅｒｔ−ブチル−４−ヒドロキシフェニル）プロピオン酸の含有量を確認したところ、０．３５％であった。またさらにトナー製造例１と同様にしてマゼンタ現像剤２を調整した。
【０１７１】
（トナー製造例６）
一度目の加熱温度を４４℃、９６℃の加熱時間を４．５時間とした以外は、トナー製造例３と同様に操作しトナー母粒子６を得た。
【０１７２】
この時の粒子径を測定したところ体積平均粒径は３．８μｍ、体積平均粒度分布指標ＧＳＤｖは１．３２、数平均粒度分布指標ＧＳＤｐは１．３１であり、該体積平均粒度分布指標ＧＳＤｖと数平均粒度分布指標ＧＳＤｐとの比（ＧＳＤｐ／ＧＳＤｖ）が０．９９であった。また、トナー形状係数ＳＦ１は１２２であった。またこのときにトナーのＨＰＬＣによる３−（３，５−ジ−ｔｅｒｔ−ブチル−４−ヒドロキシフェニル）プロピオン酸の含有量を確認したところ、０．１８％であった。またさらにトナー製造例１と同様にしてイエロー現像剤２を調整した。
【０１７３】
（トナー製造例７）
一度目の加熱温度を５０℃、９６℃の加熱時間を２．５時間とした以外は、トナー製造例１と同様に操作しトナー母粒子７を得た。
【０１７４】
この時の粒子径を測定したところ体積平均粒径は９．１μｍ、体積平均粒度分布指標ＧＳＤｖは１．３２、数平均粒度分布指標ＧＳＤｐは１．３１であり、該体積平均粒度分布指標ＧＳＤｖと数平均粒度分布指標ＧＳＤｐとの比（ＧＳＤｐ／ＧＳＤｖ）が０．９９であった。また、トナー形状係数ＳＦ１は１４６であった。またこのときにトナーのＨＰＬＣによる３−（３，５−ジ−ｔｅｒｔ−ブチル−４−ヒドロキシフェニル）プロピオン酸の含有量を確認したところ、０．３１％であった。またさらにトナー製造例１と同様にしてシアン現像剤３を調整した。
【０１７５】
（トナー製造例８）
一度目の加熱温度を５０℃、９６℃の加熱時間を２．５時間とした以外は、トナー製造例２と同様に操作しトナー母粒子８を得た。
【０１７６】
この時の粒子径を測定したところ体積平均粒径は９．２μｍ、体積平均粒度分布指標ＧＳＤｖは１．３３、数平均粒度分布指標ＧＳＤｐは１．３１であり、該体積平均粒度分布指標ＧＳＤｖと数平均粒度分布指標ＧＳＤｐとの比（ＧＳＤｐ／ＧＳＤｖ）が０．９９であった。また、トナー形状係数ＳＦ１は１４７であった。またこのときにトナーのＨＰＬＣによる３−（３，５−ジ−ｔｅｒｔ−ブチル−４−ヒドロキシフェニル）プロピオン酸の含有量を確認したところ、０．２４％であった。またさらにトナー製造例１と同様にしてマゼンタ現像剤３を調整した。
【０１７７】
（トナー製造例９）
一度目の加熱温度を５０℃、９６℃の加熱時間を２．５時間とした以外は、トナー製造例３と同様に操作ししトナー母粒子９を得た。
【０１７８】
この時の粒子径を測定したところ体積平均粒径は９．３μｍ、体積平均粒度分布指標ＧＳＤｖは１．３１、数平均粒度分布指標ＧＳＤｐは１．３１であり、該体積平均粒度分布指標ＧＳＤｖと数平均粒度分布指標ＧＳＤｐとの比（ＧＳＤｐ／ＧＳＤｖ）が１．００であった。また、トナー形状係数ＳＦ１は１４６であった。またこのときにトナーのＨＰＬＣによる３−（３，５−ジ−ｔｅｒｔ−ブチル−４−ヒドロキシフェニル）プロピオン酸の含有量を確認したところ、０．１２％であった。またさらにトナー製造例１と同様にしてイエロー現像剤３を調整した。
【０１７９】
（トナー製造例１０）
カルボン酸誘導体分散液２を用いた以外は、トナー製造例１と同様に操作しトナー母粒子１０を得た。
【０１８０】
この時の粒子径を測定したところ体積平均粒径は６．１μｍ、体積平均粒度分布指標ＧＳＤｖは１．２６、数平均粒度分布指標ＧＳＤｐは１．２７であり、該体積平均粒度分布指標ＧＳＤｖと数平均粒度分布指標ＧＳＤｐとの比（ＧＳＤｐ／ＧＳＤｖ）が１．０１であった。また、トナー形状係数ＳＦ１は１３５であった。またこのときにトナーのＨＰＬＣによる３−（３，５−ジ−ｔｅｒｔ−ブチル−４−ヒドロキシフェニル）酢酸の含有量を確認したところ、０．３２％であった。またさらにトナー製造例１と同様にしてシアン現像剤４を調整した。
【０１８１】
（トナー製造例１１）
カルボン酸誘導体分散液２を用いた以外は、トナー製造例２と同様に操作しトナー母粒子１１を得た。
【０１８２】
この時の粒子径を測定したところ体積平均粒径は６．２μｍ、体積平均粒度分布指標ＧＳＤｖは１．２６、数平均粒度分布指標ＧＳＤｐは１．２６であり、該体積平均粒度分布指標ＧＳＤｖと数平均粒度分布指標ＧＳＤｐとの比（ＧＳＤｐ／ＧＳＤｖ）が１．００であった。また、トナー形状係数ＳＦ１は１３５であった。またこのときにトナーのＨＰＬＣによる３−（３，５−ジ−ｔｅｒｔ−ブチル−４−ヒドロキシフェニル）酢酸の含有量を確認したところ、０．３５％であった。またさらにトナー製造例１と同様にしてマゼンタ現像剤４を調整した。
【０１８３】
（トナー製造例１２）
カルボン酸誘導体分散液２を用いた以外は、トナー製造例３と同様に操作しトナー母粒子１２を得た。
【０１８４】
この時の粒子径を測定したところ体積平均粒径は６．０μｍ、体積平均粒度分布指標ＧＳＤｖは１．２５、数平均粒度分布指標ＧＳＤｐは１．２５であり、該体積平均粒度分布指標ＧＳＤｖと数平均粒度分布指標ＧＳＤｐとの比（ＧＳＤｐ／ＧＳＤｖ）が１．００であった。また、トナー形状係数ＳＦ１は１３４であった。またこのときにトナーのＨＰＬＣによる３−（３，５−ジ−ｔｅｒｔ−ブチル−４−ヒドロキシフェニル）酢酸の含有量を確認したところ、０．３８％であった。またさらにトナー製造例１と同様にしてイエロー現像剤４を調整した。
【０１８５】
（トナー製造例１３）
カルボン酸誘導体分散液３を用いた以外は、トナー製造例１と同様に操作しトナー母粒子１３を得た。
【０１８６】
この時の粒子径を測定したところ体積平均粒径は５．９μｍ、体積平均粒度分布指標ＧＳＤｖは１．２７、数平均粒度分布指標ＧＳＤｐは１．２７であり、該体積平均粒度分布指標ＧＳＤｖと数平均粒度分布指標ＧＳＤｐとの比（ＧＳＤｐ／ＧＳＤｖ）が１．００であった。また、トナー形状係数ＳＦ１は１３６であった。またこのときにトナーのＨＰＬＣによる３−（３，５−ジ−ｔｅｒｔ−ブチル−４−ヒドロキシフェニル）ヘキサン酸の含有量を確認したところ、０．３２％であった。またさらにトナー製造例１と同様にしてシアン現像剤５を調整した。
【０１８７】
（トナー製造例１４）
カルボン酸誘導体分散液３を用いた以外は、トナー製造例２と同様に操作しトナー母粒子１４を得た。
【０１８８】
この時の粒子径を測定したところ体積平均粒径は５．８μｍ、体積平均粒度分布指標ＧＳＤｖは１．２５、数平均粒度分布指標ＧＳＤｐは１．２５であり、該体積平均粒度分布指標ＧＳＤｖと数平均粒度分布指標ＧＳＤｐとの比（ＧＳＤｐ／ＧＳＤｖ）が１．００であった。また、トナー形状係数ＳＦ１は１３４であった。またこのときにトナーのＨＰＬＣによる３−（３，５−ジ−ｔｅｒｔ−ブチル−４−ヒドロキシフェニル）ヘキサン酸の含有量を確認したところ、０．３５％であった。またさらにトナー製造例１と同様にしてマゼンタ現像剤５を調整した。
【０１８９】
（トナー製造例１５）
カルボン酸誘導体分散液３を用いた以外は、トナー製造例１と同様に操作しトナー母粒子１５を得た。
【０１９０】
この時の粒子径を測定したところ体積平均粒径は６．０μｍ、体積平均粒度分布指標ＧＳＤｖは１．２７、数平均粒度分布指標ＧＳＤｐは１．２５であり、該体積平均粒度分布指標ＧＳＤｖと数平均粒度分布指標ＧＳＤｐとの比（ＧＳＤｐ／ＧＳＤｖ）が０．９８であった。また、トナー形状係数ＳＦ１は１３５であった。またこのときにトナーのＨＰＬＣによる３−（３，５−ジ−ｔｅｒｔ−ブチル−４−ヒドロキシフェニル）ヘキサン酸の含有量を確認したところ、０．３６％であった。またさらにトナー製造例１と同様にしてイエロー現像剤５を調整した。
【０１９１】
（トナー製造例１６）
カルボン酸誘導体分散液４を用いた以外は、トナー製造例１と同様に操作しトナー母粒子１６を得た。
【０１９２】
この時の粒子径を測定したところ体積平均粒径は６．１μｍ、体積平均粒度分布指標ＧＳＤｖは１．２５、数平均粒度分布指標ＧＳＤｐは１．２５であり、該体積平均粒度分布指標ＧＳＤｖと数平均粒度分布指標ＧＳＤｐとの比（ＧＳＤｐ／ＧＳＤｖ）が１．０であった。また、トナー形状係数ＳＦ１は１３４であった。またこのときにトナーのＨＰＬＣによる３−（３，５−ジ−ｔｅｒｔ−ブチル−４−ヒドロキシフェニル）デカン酸の含有量を確認したところ、０．３１％であった。またさらにトナー製造例１と同様にしてシアン現像剤６を調整した。
【０１９３】
（トナー製造例１７）
カルボン酸誘導体分散液４を用いた以外は、トナー製造例２と同様に操作しトナー母粒子１７を得た。
【０１９４】
この時の粒子径を測定したところ体積平均粒径は６．２μｍ、体積平均粒度分布指標ＧＳＤｖは１．２５、数平均粒度分布指標ＧＳＤｐは１．２５であり、該体積平均粒度分布指標ＧＳＤｖと数平均粒度分布指標ＧＳＤｐとの比（ＧＳＤｐ／ＧＳＤｖ）が１．００であった。また、トナー形状係数ＳＦ１は１３４であった。またこのときにトナーのＨＰＬＣによる３−（３，５−ジ−ｔｅｒｔ−ブチル−４−ヒドロキシフェニル）デカン酸の含有量を確認したところ、０．３％であった。またさらにトナー製造例１と同様にしてマゼンタ現像剤６を調整した。
【０１９５】
（トナー製造例１８）
カルボン酸誘導体分散液４を用いた以外は、トナー製造例３と同様に操作しトナー母粒子１８を得た。
【０１９６】
この時の粒子径を測定したところ体積平均粒径は５．８μｍ、体積平均粒度分布指標ＧＳＤｖは１．２７、数平均粒度分布指標ＧＳＤｐは１．２５であり、該体積平均粒度分布指標ＧＳＤｖと数平均粒度分布指標ＧＳＤｐとの比（ＧＳＤｐ／ＧＳＤｖ）が０．９８であった。また、トナー形状係数ＳＦ１は１３３であった。またこのときにトナーのＨＰＬＣによる３−（３，５−ジ−ｔｅｒｔ−ブチル−４−ヒドロキシフェニル）デカン酸の含有量を確認したところ、０．２５％であった。またさらにトナー製造例１と同様にしてイエロー現像剤６を調整した。
【０１９７】
（トナー製造例１９）
カルボン酸誘導体分散液５を用いた以外は、トナー製造例１と同様に操作しトナー母粒子１９を得た。
【０１９８】
この時の粒子径を測定したところ体積平均粒径は５．９μｍ、体積平均粒度分布指標ＧＳＤｖは１．２５、数平均粒度分布指標ＧＳＤｐは１．２７であり、該体積平均粒度分布指標ＧＳＤｖと数平均粒度分布指標ＧＳＤｐとの比（ＧＳＤｐ／ＧＳＤｖ）が１．０２であった。また、トナー形状係数ＳＦ１は１３４であった。またこのときにトナーのＨＰＬＣによる３−（３，５−ジ−ｔｅｒｔ−ブチル−４−ヒドロキシフェニル）ウンデカン酸の含有量を確認したところ、０．３％であった。またさらにトナー製造例１と同様にしてシアン現像剤７を調整した。
【０１９９】
（トナー製造例２０）
カルボン酸誘導体分散液５を用いた以外は、トナー製造例２と同様に操作しトナー母粒子２０を得た。
【０２００】
この時の粒子径を測定したところ体積平均粒径は６．０μｍ、体積平均粒度分布指標ＧＳＤｖは１．２５、数平均粒度分布指標ＧＳＤｐは１．２６であり、該体積平均粒度分布指標ＧＳＤｖと数平均粒度分布指標ＧＳＤｐとの比（ＧＳＤｐ／ＧＳＤｖ）が１．０１であった。また、トナー形状係数ＳＦ１は１３６であった。またこのときにトナーのＨＰＬＣによる３−（３，５−ジ−ｔｅｒｔ−ブチル−４−ヒドロキシフェニル）ウンデカン酸の含有量を確認したところ、０．２６％であった。またさらにトナー製造例１と同様にしてマゼンタ現像剤７を調整した。
【０２０１】
（トナー製造例２１）
カルボン酸誘導体分散液５を用いた以外は、トナー製造例３と同様に操作しトナー母粒子２１を得た。
【０２０２】
この時の粒子径を測定したところ体積平均粒径は６．２μｍ、体積平均粒度分布指標ＧＳＤｖは１．２５、数平均粒度分布指標ＧＳＤｐは１．２７であり、該体積平均粒度分布指標ＧＳＤｖと数平均粒度分布指標ＧＳＤｐとの比（ＧＳＤｐ／ＧＳＤｖ）が１．０２であった。また、トナー形状係数ＳＦ１は１３７であった。またこのときにトナーのＨＰＬＣによる３−（３，５−ジ−ｔｅｒｔ−ブチル−４−ヒドロキシフェニル）ウンデカン酸の含有量を確認したところ、０．２８％であった。またさらにトナー製造例１と同様にしてイエロー現像剤７を調整した。
【０２０３】
（トナー製造例２２）
カルボン酸誘導体分散液６を用いた以外は、トナー製造例１と同様に操作しトナー母粒子２２を得た。
【０２０４】
この時の粒子径を測定したところ体積平均粒径は６．１μｍ、体積平均粒度分布指標ＧＳＤｖは１．２５、数平均粒度分布指標ＧＳＤｐは１．２６であり、該体積平均粒度分布指標ＧＳＤｖと数平均粒度分布指標ＧＳＤｐとの比（ＧＳＤｐ／ＧＳＤｖ）が１．０１であった。また、トナー形状係数ＳＦ１は１３４であった。またこのときにトナーのＨＰＬＣによる３，５−ジ−ｔｅｒｔ−ブチル−４−ヒドロキシ安息香酸の含有量を確認したところ、０．３４％であった。またさらにトナー製造例１と同様にしてシアン現像剤８を調整した。
【０２０５】
（トナー製造例２３）
カルボン酸誘導体分散液６を用いた以外は、トナー製造例２と同様に操作しトナー母粒子２３を得た。
【０２０６】
この時の粒子径を測定したところ体積平均粒径は５．８μｍ、体積平均粒度分布指標ＧＳＤｖは１．２７、数平均粒度分布指標ＧＳＤｐは１．２５であり、該体積平均粒度分布指標ＧＳＤｖと数平均粒度分布指標ＧＳＤｐとの比（ＧＳＤｐ／ＧＳＤｖ）が０．９８であった。また、トナー形状係数ＳＦ１は１３３であった。またこのときにトナーのＨＰＬＣによる３，５−ジ−ｔｅｒｔ−ブチル−４−ヒドロキシ安息香酸の含有量を確認したところ、０．３１％であった。またさらにトナー製造例１と同様にしてマゼンタ現像剤８を調整した。
【０２０７】
（トナー製造例２４）
カルボン酸誘導体分散液６を用いた以外は、トナー製造例３と同様に操作しトナー母粒子２４を得た。
【０２０８】
この時の粒子径を測定したところ体積平均粒径は５．９μｍ、体積平均粒度分布指標ＧＳＤｖは１．２５、数平均粒度分布指標ＧＳＤｐは１．２７であり、該体積平均粒度分布指標ＧＳＤｖと数平均粒度分布指標ＧＳＤｐとの比（ＧＳＤｐ／ＧＳＤｖ）が１．０２であった。また、トナー形状係数ＳＦ１は１３５であった。またこのときにトナーのＨＰＬＣによる３，５−ジ−ｔｅｒｔ−ブチル−４−ヒドロキシ安息香酸の含有量を確認したところ、０．２９％であった。またさらにトナー製造例１と同様にしてイエロー現像剤８を調整した。
【０２０９】
（トナー製造例２５）
カルボン酸誘導体分散液を添加しなかった以外は、トナー製造例１と同様に操作しトナー母粒子２５を得た。
【０２１０】
この時の粒子径を測定したところ体積平均粒径は６．１μｍ、体積平均粒度分布指標ＧＳＤｖは１．２６、数平均粒度分布指標ＧＳＤｐは１．２５であり、該体積平均粒度分布指標ＧＳＤｖと数平均粒度分布指標ＧＳＤｐとの比（ＧＳＤｐ／ＧＳＤｖ）が０．９９であった。また、トナー形状係数ＳＦ１は１３５であった。またこのときにトナーのＨＰＬＣによる３−（３，５−ジ−ｔｅｒｔ−ブチル−４−ヒドロキシフェニル）プロピオン酸の含有量を確認したところ、０％であった。またさらにトナー製造例１と同様にしてシアン現像剤９を調整した。
【０２１１】
（トナー製造例２６）
カルボン酸誘導体分散液を添加しなかった以外は、トナー製造例２と同様に操作しトナー母粒子２６を得た。
【０２１２】
この時の粒子径を測定したところ体積平均粒径は６．２μｍ、体積平均粒度分布指標ＧＳＤｖは１．２５、数平均粒度分布指標ＧＳＤｐは１．２５であり、該体積平均粒度分布指標ＧＳＤｖと数平均粒度分布指標ＧＳＤｐとの比（ＧＳＤｐ／ＧＳＤｖ）が１．００であった。また、トナー形状係数ＳＦ１は１３５であった。またこのときにトナーのＨＰＬＣによる３−（３，５−ジ−ｔｅｒｔ−ブチル−４−ヒドロキシフェニル）プロピオン酸の含有量を確認したところ、０％であった。またさらにトナー製造例１と同様にしてマゼンタ現像剤９を調整した。
【０２１３】
（トナー製造例２７）
カルボン酸誘導体分散液を添加しなかった以外は、トナー製造例３と同様に操作しトナー母粒子２７を得た。
【０２１４】
この時の粒子径を測定したところ体積平均粒径は６．３μｍ、体積平均粒度分布指標ＧＳＤｖは１．２７、数平均粒度分布指標ＧＳＤｐは１．２５であり、該体積平均粒度分布指標ＧＳＤｖと数平均粒度分布指標ＧＳＤｐとの比（ＧＳＤｐ／ＧＳＤｖ）が０．９８であった。また、トナー形状係数ＳＦ１は１３５であった。またこのときにトナーのＨＰＬＣによる３−（３，５−ジ−ｔｅｒｔ−ブチル−４−ヒドロキシフェニル）プロピオン酸の含有量を確認したところ、０％であった。またさらにトナー製造例１と同様にしてイエロー現像剤９を調整した。
【０２１５】
（トナー製造例２８）
加熱用オイルバス上でフラスコを撹拌し、４９℃で５０分保持した以外は、トナー製造例１と同様に操作しトナー母粒子２８を得た。
【０２１６】
この時の粒子径を測定したところ体積平均粒径は６．１μｍ、体積平均粒度分布指標ＧＳＤｖは１．３０、数平均粒度分布指標ＧＳＤｐは１．２５であり、該体積平均粒度分布指標ＧＳＤｖと数平均粒度分布指標ＧＳＤｐとの比（ＧＳＤｐ／ＧＳＤｖ）が０．９６であった。また、トナー形状係数ＳＦ１は１３５であった。またこのときにトナーのＨＰＬＣによる３−（３，５−ジ−ｔｅｒｔ−ブチル−４−ヒドロキシフェニル）プロピオン酸の含有量を確認したところ、０．３５％であった。またさらにトナー製造例１と同様にしてシアン現像剤１０を調整した。
【０２１７】
（トナー製造例２９）
加熱用オイルバス上でフラスコを撹拌し、４９℃で５０分保持した以外は、トナー製造例２と同様に操作しトナー母粒子２９を得た。
【０２１８】
この時の粒子径を測定したところ体積平均粒径は６．２μｍ、体積平均粒度分布指標ＧＳＤｖは１．２９、数平均粒度分布指標ＧＳＤｐは１．２４であり、該体積平均粒度分布指標ＧＳＤｖと数平均粒度分布指標ＧＳＤｐとの比（ＧＳＤｐ／ＧＳＤｖ）が０．９６であった。また、トナー形状係数ＳＦ１は１３５であった。またこのときにトナーのＨＰＬＣによる３−（３，５−ジ−ｔｅｒｔ−ブチル−４−ヒドロキシフェニル）プロピオン酸の含有量を確認したところ、０．３２％であった。またさらにトナー製造例１と同様にしてマゼンタ現像剤１０を調整した。
【０２１９】
（トナー製造例３０）
加熱用オイルバス上でフラスコを撹拌し、４９℃で５０分保持した以外は、トナー製造例３と同様に操作しトナー母粒子３０を得た。
【０２２０】
この時の粒子径を測定したところ体積平均粒径は６．０μｍ、体積平均粒度分布指標ＧＳＤｖは１．３０、数平均粒度分布指標ＧＳＤｐは１．２４であり、該体積平均粒度分布指標ＧＳＤｖと数平均粒度分布指標ＧＳＤｐとの比（ＧＳＤｐ／ＧＳＤｖ）が０．９５であった。また、トナー形状係数ＳＦ１は１３４であった。またこのときにトナーのＨＰＬＣによる３−（３，５−ジ−ｔｅｒｔ−ブチル−４−ヒドロキシフェニル）プロピオン酸の含有量を確認したところ、０．３６％であった。またさらにトナー製造例１と同様にしてイエロー現像剤１０を調整した。
【０２２１】
（トナー製造例３１）
加熱用オイルバス上でフラスコを撹拌し、５１℃で３０分保持した以外は、トナー製造例１と同様に操作しトナー母粒子３１を得た。
【０２２２】
この時の粒子径を測定したところ体積平均粒径は５．９μｍ、体積平均粒度分布指標ＧＳＤｖは１．３０、数平均粒度分布指標ＧＳＤｐは１．２２であり、該体積平均粒度分布指標ＧＳＤｖと数平均粒度分布指標ＧＳＤｐとの比（ＧＳＤｐ／ＧＳＤｖ）が０．９４であった。また、トナー形状係数ＳＦ１は１３６であった。またこのときにトナーのＨＰＬＣによる３−（３，５−ジ−ｔｅｒｔ−ブチル−４−ヒドロキシフェニル）プロピオン酸の含有量を確認したところ、０．４０％であった。またさらにトナー製造例１と同様にしてシアン現像剤１１を調整した。
【０２２３】
（トナー製造例３２）
加熱用オイルバス上でフラスコを撹拌し、５１℃で３０分保持した以外は、トナー製造例２と同様に操作しトナー母粒子３２を得た。
【０２２４】
この時の粒子径を測定したところ体積平均粒径は５．８μｍ、体積平均粒度分布指標ＧＳＤｖは１．３０、数平均粒度分布指標ＧＳＤｐは１．２１であり、該体積平均粒度分布指標ＧＳＤｖと数平均粒度分布指標ＧＳＤｐとの比（ＧＳＤｐ／ＧＳＤｖ）が０．９３であった。また、トナー形状係数ＳＦ１は１３４であった。またこのときにトナーのＨＰＬＣによる３−（３，５−ジ−ｔｅｒｔ−ブチル−４−ヒドロキシフェニル）プロピオン酸の含有量を確認したところ、０．２８％であった。またさらにトナー製造例１と同様にしてマゼンタ現像剤１１を調整した。
【０２２５】
（トナー製造例３３）
加熱用オイルバス上でフラスコを撹拌し、５１℃で３０分保持した以外は、トナー製造例３と同様に操作しトナー母粒子３３を得た。
【０２２６】
この時の粒子径を測定したところ体積平均粒径は６．０μｍ、体積平均粒度分布指標ＧＳＤｖは１．２９、数平均粒度分布指標ＧＳＤｐは１．２０であり、該体積平均粒度分布指標ＧＳＤｖと数平均粒度分布指標ＧＳＤｐとの比（ＧＳＤｐ／ＧＳＤｖ）が０．９３であった。また、トナー形状係数ＳＦ１は１３５であった。またこのときにトナーのＨＰＬＣによる３−（３，５−ジ−ｔｅｒｔ−ブチル−４−ヒドロキシフェニル）プロピオン酸の含有量を確認したところ、０．３０％であった。またさらにトナー製造例１と同様にしてイエロー現像剤１１を調整した。
【０２２７】
（トナー製造例３４）
樹脂粒子分散液                            ８０重量部
着色剤分散液５                            １９重量部
無機粒子分散液                            ３０重量部
離型剤分散液                              １８重量部
とした以外は、トナー製造例１と同様に操作しトナー母粒子３４を得た。
【０２２８】
この時の粒子径を測定したところ体積平均粒径は６．１μｍ、体積平均粒度分布指標ＧＳＤｖは１．２５、数平均粒度分布指標ＧＳＤｐは１．２５であり、該体積平均粒度分布指標ＧＳＤｖと数平均粒度分布指標ＧＳＤｐとの比（ＧＳＤｐ／ＧＳＤｖ）が１．００であった。また、トナー形状係数ＳＦ１は１３４であった。またこのときにトナーのＨＰＬＣによる３−（３，５−ジ−ｔｅｒｔ−ブチル−４−ヒドロキシフェニル）プロピオン酸の含有量を確認したところ、０．３１％であった。またさらにトナー製造例１と同様にしてシアン現像剤１２を調整した。
【０２２９】
（トナー製造例３５）
樹脂粒子分散液                            ７５重量部
着色剤分散液６                        １０．５重量部
着色剤分散液７                        １０．５重量部
無機粒子分散液                            ３０重量部
離型剤分散液                              １８重量部
とした以外は、トナー製造例２と同様に操作しトナー母粒子３５を得た。
【０２３０】
この時の粒子径を測定したところ体積平均粒径は６．１μｍ、体積平均粒度分布指標ＧＳＤｖは１．２５、数平均粒度分布指標ＧＳＤｐは１．２５であり、該体積平均粒度分布指標ＧＳＤｖと数平均粒度分布指標ＧＳＤｐとの比（ＧＳＤｐ／ＧＳＤｖ）が１．００であった。また、トナー形状係数ＳＦ１は１３４であった。またこのときにトナーのＨＰＬＣによる３−（３，５−ジ−ｔｅｒｔ−ブチル−４−ヒドロキシフェニル）プロピオン酸の含有量を確認したところ、０．３２％であった。またさらにトナー製造例１と同様にしてマゼンタ現像剤１２を調整した。
【０２３１】
（トナー製造例３６）
樹脂粒子分散液                            ８０重量部
着色剤分散液８                            ２０重量部
無機粒子分散液                            ３０重量部
離型剤分散液                              １８重量部
とした以外は、トナー製造例１と同様に操作しトナー母粒子３６を得た。
【０２３２】
この時の粒子径を測定したところ体積平均粒径は６．０μｍ、体積平均粒度分布指標ＧＳＤｖは１．２７、数平均粒度分布指標ＧＳＤｐは１．２７であり、該体積平均粒度分布指標ＧＳＤｖと数平均粒度分布指標ＧＳＤｐとの比（ＧＳＤｐ／ＧＳＤｖ）が１．００であった。また、トナー形状係数ＳＦ１は１３６であった。またこのときにトナーのＨＰＬＣによる３−（３，５−ジ−ｔｅｒｔ−ブチル−４−ヒドロキシフェニル）プロピオン酸の含有量を確認したところ、０．３３％であった。またさらにトナー製造例１と同様にしてイエロー現像剤１２を調整した。
【０２３３】
（トナー製造例３７）
樹脂粒子分散液                            ８０重量部
着色剤分散液９                            ２０重量部
無機粒子分散液                            ３０重量部
離型剤分散液                              １８重量部
とした以外は、トナー製造例１と同様に操作しトナー母粒子３７を得た。
【０２３４】
この時の粒子径を測定したところ体積平均粒径は６．０μｍ、体積平均粒度分布指標ＧＳＤｖは１．２７、数平均粒度分布指標ＧＳＤｐは１．２７であり、該体積平均粒度分布指標ＧＳＤｖと数平均粒度分布指標ＧＳＤｐとの比（ＧＳＤｐ／ＧＳＤｖ）が１．００であった。また、トナー形状係数ＳＦ１は１３６であった。またこのときにトナーのＨＰＬＣによる３−（３，５−ジ−ｔｅｒｔ−ブチル−４−ヒドロキシフェニル）プロピオン酸の含有量を確認したところ、０．２９％であった。またさらにトナー製造例１と同様にしてイエロー現像剤１３を調整した。
【０２３５】
得られたトナーの性状を表１に示す。
【０２３６】
【表１】
2008233249.tif 000004
【０２３７】
＜トナー評価＞
（実施例１）
ＲＥＤ（赤）評価：マゼンタ現像剤１およびイエロー現像剤１をＤｏｃｕＣｅｎｔｒｅＣｏｌｏｒ４００改造機（富士ゼロックス社製）を用いて、トナー載り量１３．０ｇ／ｍ２に調整して、Ｃ２紙（富士ゼロックス社製）で二次色であるＲＥＤ色の画出しした後、外部定着器を用い、Ｎｉｐ幅６．５ｍｍ、定着温度１３０℃、定着速度１８０ｍｍ／ｓｅｃにて定着した。この定着機の剥離性は良好で、目視において光沢むら無く、剥離することが確認された。更に、ＪＩＳ  Ｋ５６００−４−６に従い、色域を測定した場合、Ｌ＊＝４６．３、ａ＊＝６８．２、ｂ＊＝４６．４であり、ＪＡＰＡＮＣＯＬＯＲ上質紙ＲＥＤ  Ｌ＊＝４６．５、ａ＊＝６８．５、ｂ＊＝４８に対するΔＥが１．６であり、該定着画像の色再現性も優れていることも確認された。このときΔＥの評価は以下のようにした。
◎：ΔＥ≦２．０
○：２．０＜ΔＥ＜４．０
×：ΔＥ≧４．０
とした。
【０２３８】
Ｇｒｅｅｎ（緑）評価：シアン現像剤１およびイエロー現像剤１を用いた以外はＲＥＤ評価と同様に実施した。この定着機の剥離性は良好で、目視において光沢むら無く、剥離することが確認された。更に、ＪＩＳ  Ｋ５６００−４−６に従い、色域を測定した場合、Ｌ＊＝４８．０、ａ＊＝−７２．３、ｂ＊＝２４であり、ＪＡＰＡＮＣＯＬＯＲ上質紙ＧＲＥＥＮ  Ｌ＊＝４９、ａ＊＝−７３．５、ｂ＊＝２５に対するΔＥが１．９であり、該定着画像の色再現性も優れていることも確認された。
【０２３９】
Ｂｌｕｅ（青）評価：マゼンタ現像剤１およびシアン現像剤１を用いた以外はＲＥＤ評価と同様に実施した。この定着機の剥離性は良好で、目視において光沢むら無く、剥離することが確認された。更に、ＪＩＳ  Ｋ５６００−４−６に従い、色域を測定した場合、Ｌ＊＝２１．０、ａ＊＝１９．５、ｂ＊＝−５０．０であり、ＪＡＰＡＮＣＯＬＯＲ上質紙Ｌ＊＝２１．０、ａ＊＝２０．０、ｂ＊＝−５１に対するΔＥが１．２であり、該定着画像の色再現性も優れていることも確認された。
【０２４０】
（実施例２〜１０）
実施例２〜９として、イエロー現像剤１、マゼンタ現像剤１、シアン現像剤１の代わりに、イエロー現像剤２〜６，１０〜１２、マゼンタ現像剤２〜６，１０〜１２、シアン現像剤２〜６，１０〜１２を表２に示すようにそれぞれ用いた以外は実施例１と同様にして評価を行った。また、実施例１０として、イエロー現像剤１の代わりに、イエロー現像剤１３を表２に示すように用いた以外は実施例１と同様にして評価を行った。結果を表２に示す。
【０２４１】
（比較例１〜３）
イエロー現像剤１、マゼンタ現像剤１、シアン現像剤１の代わりにイエロー現像剤７〜９、マゼンタ現像剤７〜９、シアン現像剤７〜９をそれぞれ用いた以外は実施例１と同様にして評価を行った。結果を表２に示す。
【０２４２】
【表２】
2008233249.tif 000005
【０２４３】
このように、実施例１〜１０のトナーは、色域を測定した場合、定着画像の色再現性に優れていることが確認された。特に、イエロートナーを用いた２次色である赤色、緑色の色再現性に優れた。また、カルボン酸誘導体を顔料と共に分散させた実施例９は特に色再現性に優れた。一方、比較例２，３のトナーは、色むらが確認され、定着画像の色再現性が不十分であることが確認された。
【図面の簡単な説明】
【０２４４】
【図１】本発明の実施形態に係る画像形成装置の一例を示す概略図である。
【符号の説明】
【０２４５】
１  画像形成装置、１０  帯電部、１２  露光部、１４  電子写真感光体、１６  現像部、１８  転写部、２０  クリーニング部、２２  定着部、２４  被転写体。
【図１】
2008233249.tif 000008